(57)【要約】  界面層又は境界層を、少なくとも、Ｌｉ又はＮａを含むアノードと固体電解質（ＳＳＥ）との間に備える大型ＳＳＥ電池。境界層は、Ｌｉ又はＮａを含むアノードとＳＳＥとの間に設けることができ、界面層又は境界層は、カソードとＳＳＥとの間にも設けてもよい。境界層は、アノードとＳＳＥとの間の界面におけるリチウムの沈着及びデンドライトの成長を防止し得る。境界層は、液体電解質が充填された多孔性ポリマー層であってもよく、アノードとＳＳＥとの間及び／又はＳＳＥとカソードとの間のイオン伝導性を改善し得る。アノード界面層又は境界層は、液体電解質が充填された多孔性ポリマーであってもよい。カソード界面層又は境界層は、液体、ゲル、又は高分子電解質が充填された多孔性ポリマーであってもよい。
2021521579.tif 000002
【特許請求の範囲】
【請求項１】
電池であって：
金属リチウムアノードと；
カソードと；
前記アノードと前記カソードとの間のハイブリッド型固体電解質（ＨＳＳＥ）又は界面であって：
カソード界面層、
固体電解質（ＳＳＥ）、及び
アノード界面層、
を含む、ハイブリッド型固体電解質（ＨＳＳＥ）又は界面と；
を備える電池。
【請求項２】
前記カソード界面層は、次に示すもの：
なし、接着剤、及び／又は
ポリマー外皮、及び／又は電解質を有する若しくは有しないフィルム、及び／又は
ベースフィルムを有する若しくは有しないセラミック層、
の少なくとも１種を備える、請求項１に記載の電池。
【請求項３】
前記アノード界面層は、次に示すもの：
なし、接着剤、ハロゲン化リチウム、及び／又は
ポリマー外皮、及び／又は電解質を有する若しくは有しないフィルム、及び／又は
ベースフィルムを有する若しくは有しないセラミック層、
の少なくとも１種を備える、請求項１に記載の電池。
【請求項４】
前記ハイブリッド型固体電解質（ＨＳＳＥ）又は固体電解質（ＳＳＥ）は、等方性及び／又は弾性Ｌｉイオン伝導性材料を含む、請求項１に記載の電池。
【請求項５】
前記ＳＳＥは、ポリエチレンオキシド（ＰＥＯ）を含む、請求項１に記載の電池。
【請求項６】
前記アノード、前記カソード、前記カソード界面、前記アノード界面、及び／又は前記ＳＳＥの表面に、ハロゲン化リチウムがコーティング又は堆積されている、請求項１に記載の電池。
【請求項７】
前記カソードは、硫化リチウム化合物を含む、請求項１に記載の電池。
【請求項８】
前記硫化リチウム化合物は、Ｌｉ2Ｓ6である、請求項７に記載の電池。
【請求項９】
前記電池は、新規な又は改良された、Ｌｉ電池、Ｌｉ二次電池、ＳＳＥ電池、全固体電池、全固体リチウム電池、ＨＳＳＥ電池、ハイブリッド型電解質電池、複合（ｍｕｌｔｉｐｌｅ）電解質電池、金属Ｌｉ電池、金属Ｌｉ二次電池、ＳＳＥ金属Ｌｉ電池、全固体金属Ｌｉアノード電池、全固体金属Ｌｉリチウム電池、ＨＳＳＥ金属Ｌｉ電池、ハイブリッド型電解質金属Ｌｉ電池、複合電解質金属Ｌｉ電池、及びこれらの組合せである、請求項１に記載の電池。
【請求項１０】
デバイス、製造物、又は車両において、請求項１〜９の何れか一項に記載の電池を備えることを特徴とする、デバイス、製造物、又は車両。
【請求項１１】
電池において：
カソード界面層、
固体電解質（ＳＳＥ）層、及び
アノード界面層、
を含む、前記アノードと前記カソードとの間のハイブリッド型固体電解質（ＨＳＳＥ）又は界面を備えることを特徴とする、電池。
【請求項１２】
前記カソード界面層は、次に示すもの：
なし、接着剤、及び／又は
ポリマー外皮、及び／又は電解質を有する若しくは有しないフィルム、及び／又は
ベースフィルムを有する若しくは有しないセラミック層、
の少なくとも１種を備える、請求項１１に記載の電池。
【請求項１３】
前記アノード界面層は、次に示すもの：
なし、接着剤、ハロゲン化リチウム、及び／又は
ポリマー外皮、及び／又は電解質を有する若しくは有しないフィルム、及び／又は
ベースフィルムを有する若しくは有しないセラミック層、
の少なくとも１種を備える、請求項１１に記載の電池。
【請求項１４】
前記ハイブリッド型固体電解質（ＨＳＳＥ）又は固体電解質（ＳＳＥ）層は、等方性及び／又は弾性Ｌｉイオン伝導性材料を含む、請求項１１に記載の電池。
【請求項１５】
前記ＳＳＥはポリエチレンオキシド（ＰＥＯ）を含む、請求項１１に記載の電池。
【請求項１６】
前記アノード、前記カソード、アノード界面層、カソード界面層、及び／又は前記ＳＳＥの表面に、ハロゲン化リチウムがコーティングされている、請求項１１に記載の電池。
【請求項１７】
前記カソードは、硫化リチウム化合物を含む、請求項１１に記載の電池。
【請求項１８】
前記硫化リチウム化合物は、Ｌｉ2Ｓ6である、請求項１７に記載の電池。
【請求項１９】
前記電池は、新規な又は改良された、Ｌｉ電池、Ｌｉ二次電池、ＳＳＥ電池、全固体電池、全固体リチウム電池、ＨＳＳＥ電池、ハイブリッド型電解質電池、複合電解質電池、金属Ｌｉ電池、金属Ｌｉ二次電池、ＳＳＥ金属Ｌｉ電池、全固体金属Ｌｉアノード電池、全固体金属Ｌｉリチウム電池、ＨＳＳＥ金属Ｌｉ電池、ハイブリッド型電解質金属Ｌｉ電池、複合電解質金属Ｌｉ電池、及びこれらの組合せである、請求項１１に記載の電池。
【請求項２０】
デバイス、製造物、又は車両において、請求項１１〜１９の何れか一項に記載の電池を備えることを特徴とする、デバイス、製造物、又は車両。
【請求項２１】
全固体電池等の電池内で前記アノードと前記カソードとの間に位置するように構成されているハイブリッド型固体電解質（ＨＳＳＥ）であって：
カソード界面層、
固体電解質（ＳＳＥ）層、及び
アノード界面層、
を備える、ハイブリッド型固体電解質（ＨＳＳＥ）。
【請求項２２】
前記カソード界面層は、次に示すもの：
なし、接着剤、及び／又は
ポリマー外皮、及び／又は電解質を有する若しくは有しないフィルム、及び／又は
ベースフィルムを有する若しくは有しないセラミック層、
の少なくとも１種を備える、請求項２１に記載のＨＳＳＥ。
【請求項２３】
前記アノード界面層は、次に示すもの：
なし、接着剤、ハロゲン化リチウム、及び／又は
ポリマー外皮、及び／又は電解質を有する若しくは有しないフィルム、及び／又は
ベースフィルムを有する若しくは有しないセラミック層、
の少なくとも１種を備える、請求項２１に記載のＨＳＳＥ。
【請求項２４】
前記ハイブリッド型固体電解質（ＨＳＳＥ）又は固体電解質（ＳＳＥ）層は、等方性及び／又は弾性Ｌｉイオン伝導性材料を含む、請求項２１に記載のＨＳＳＥ。
【請求項２５】
前記ＳＳＥ層は、ポリエチレンオキシド（ＰＥＯ）を含む、請求項２１に記載のＨＳＳＥ。
【請求項２６】
前記アノード、前記カソード、前記ＨＳＳＥ、前記アノード界面層、前記カソード界面層、及び／又は前記ＳＳＥ層の表面に、ハロゲン化リチウムがコーティングされている、請求項２１に記載のＨＳＳＥ。
【請求項２７】
前記カソードは、硫化リチウム化合物を含む、請求項２１に記載のＨＳＳＥ。
【請求項２８】
前記硫化リチウム化合物は、Ｌｉ2Ｓ6である、請求項２７に記載のＨＳＳＥ。
【請求項２９】
前記全固体電池は、新規な又は改良された、Ｌｉ電池、Ｌｉ二次電池、ＳＳＥ電池、全固体Ｌｉ電池、全固体金属リチウム電池、ＨＳＳＥ電池、ハイブリッド型電解質電池、複合電解質電池、金属Ｌｉ電池、金属Ｌｉ二次電池、ＳＳＥ金属Ｌｉ電池、全固体金属Ｌｉアノード電池、全固体金属Ｌｉアノードリチウム電池、ＨＳＳＥ金属Ｌｉ電池、ハイブリッド型電解質金属Ｌｉ電池、複合電解質金属Ｌｉ電池、及びこれらの組合せである、請求項２１に記載のＨＳＳＥ。
【請求項３０】
電池において、請求項２１〜２９の何れか一項に記載のＨＳＳＥを備えることを特徴とする、電池。
【請求項３１】
デバイス、製造物、又は車両において、請求項３０に記載の電池を備えることを特徴とする、デバイス、製造物、又は車両。
【請求項３２】
ＳＳＥ電池において：
任意選択的なカソード界面層、
固体電解質（ＳＳＥ）、及び
任意選択的なアノード界面層、
を備えることを特徴とする、ＳＳＥ電池。
【請求項３３】
ＳＳＥ電池において：
任意選択的なカソード界面層、
固体電解質（ＳＳＥ）、及び
アノード界面層、
を備えることを特徴とする、ＳＳＥ電池。
【請求項３４】
ＳＳＥ電池において：
カソード界面層、
固体電解質（ＳＳＥ）、及び
任意選択的なアノード界面層、
を備えることを特徴とする、ＳＳＥ電池。
【請求項３５】
ＳＳＥ電池において：
金属Ｌｉアノードと；
Ｌｉ・コバルト又はＬｉ・硫黄カソードと；
ＨＳＳＥであって：
任意選択的なカソード界面層、
固体電解質（ＳＳＥ）、及び
任意選択的なアノード界面層、
を含むＨＳＳＥと；
を備えることを特徴とする、ＳＳＥ電池。
【請求項３６】
ＳＳＥ電池において：
金属Ｌｉアノードと；
Ｌｉ・コバルト又はＬｉ・硫黄カソードと；
ＨＳＳＥであって：
カソード界面層、
固体電解質（ＳＳＥ）、及び
任意選択的なアノード界面層、
を含むＨＳＳＥと；
を備えることを特徴とする、ＳＳＥ電池。
【請求項３７】
ＳＳＥ電池において：
金属Ｌｉアノードと；
Ｌｉ・コバルト又はＬｉ・硫黄カソードと；
ＨＳＳＥであって：
任意選択的なカソード界面層、
固体電解質（ＳＳＥ）、及び
アノード界面層、
を含むＨＳＳＥと；
を備えることを特徴とする、ＳＳＥ電池。
【請求項３８】
改良されたＳＳＥ電池であって：
金属Ｌｉアノードと；
Ｌｉ・コバルト又はＬｉ・硫黄カソードと；
ＨＳＳＥであって：
任意選択的なカソード界面層、
固体電解質（ＳＳＥ）、及び
アノード界面層、
を含むＨＳＳＥと；
を備える、改良されたＳＳＥ電池。
【請求項３９】
全固体Ｌｉ電池であって：
金属Ｌｉアノードと；
カソードと；
ＨＳＳＥであって：
液体、ゲル、又は高分子電解質を有する任意選択的なカソード界面層、
固体電解質（ＳＳＥ）層、及び
液体、ゲル、又は高分子電解質を有する任意選択的なアノード界面層、
を含むＨＳＳＥと；
を備える、全固体Ｌｉ電池。
【請求項４０】
全固体Ｌｉ電池であって：
金属Ｌｉアノードと；
カソードと；
ＨＳＳＥであって：
液体、ゲル、又は高分子電解質を有するカソード界面層、
固体電解質（ＳＳＥ）層、及び
液体、ゲル、又は高分子電解質を有する任意選択的なアノード界面層、
を含むＨＳＳＥと；
を備える、全固体Ｌｉ電池。
【請求項４１】
全固体Ｌｉ電池であって：
金属Ｌｉアノードと；
カソードと；
ＨＳＳＥであって：
液体、ゲル、又は高分子電解質を有する任意選択的なカソード界面層、
固体電解質（ＳＳＥ）層、及び
液体、ゲル、又は高分子電解質を有するアノード界面層、
を含むＨＳＳＥと；
を備える、全固体Ｌｉ電池。
【請求項４２】
改良された固体電解質（ＳＳＥ）電池であって、次に示す順序で：
金属リチウム又は金属ナトリウム含有アノードと；
ハイブリッド型固体電解質（ＨＳＳＥ）と；
カソードと；
を備え、前記ＨＳＳＥは、次に示す順序で、アノード界面層、ＳＳＥ層、及び任意選択的なカソード界面層、を備える、改良された固体電解質（ＳＳＥ）電池。
【請求項４３】
前記金属リチウム含有アノードは、金属リチウム、ＬｉＣ6、Ｌｉ22Ｓｉ5、Ｌｉ15Ｓｉ4、Ｌｉ22Ｓｎ5、ＬｉＡｌ、Ｌｉ22Ｐｂ5、Ｌｉ／グラフェン、Ｌｉ／Ｃｕ、Ｌｉ／Ｓｉ、Ｌｉ／Ｓｎ、Ｌｉ＋遷移金属、又はこれらの組合せからなる群から選択される少なくとも１種から構成される、請求項４２に記載の電池。
【請求項４４】
前記金属リチウム又は金属ナトリウム含有アノードは、金属リチウムのみから構成される、請求項４２に記載の電池。
【請求項４５】
前記金属リチウム又は金属ナトリウム含有アノードは、金属ナトリウム及びＮａ／Ｃ6からなる群から選択される少なくとも１種から構成される、請求項４２に記載の電池。
【請求項４６】
前記カソードは、硫化リチウム、リチウム・コバルト系合金、リチウム・鉄系合金、Ｌｉ・硫黄、硫黄、空気、又はＯ2から構成される、請求項４２〜４５の何れか一項に記載の電池。
【請求項４７】
前記カソードは、ＮａＣｏＯ2から構成される、請求項４２〜４５の何れか一項に記載の電池。
【請求項４８】
前記アノード界面層は、次に示す特性：ＳＳＥよりも軟質である、イオン、特にナトリウム又はリチウムイオンを伝導する、及び電気絶縁性である、の少なくとも１つを有する、請求項４２に記載の電池。
【請求項４９】
前記アノード界面層は、前記特性を全て有する、請求項４８に記載の電池。
【請求項５０】
前記アノード界面層は：
ハロゲン化リチウム又はハロゲン化ナトリウム；
液体、ゲル、若しくは高分子電解質を有する、ポリマーフィルム、層、若しくは膜；及び／又は
液体、ゲル、若しくは高分子電解質を有するセラミック層；
から構成される、請求項４２に記載の電池。
【請求項５１】
前記アノード界面は、ハロゲン化リチウム又はハロゲン化ナトリウムから構成される、請求項５０に記載の電池。
【請求項５２】
前記アノード界面は、ヨウ化リチウムから構成される、請求項５１に記載の電池。
【請求項５３】
前記界面層は、液体、ゲル、又は高分子電解質をその中に有するポリマーフィルム又は膜から構成される、請求項５０に記載の電池。
【請求項５４】
前記アノード界面は、液体、ゲル、又は高分子電解質を有するセラミック層から構成される、請求項５０に記載の電池。
【請求項５５】
前記ＳＳＥ層は、無機ガラス状若しくはセラミックＳＳＥ、高分子ＳＳＥ、又はポリマーと無機ガラス状若しくはセラミック材料とを含む複合ＳＳＥからなる群から選択される少なくとも１種である、請求項４２〜５４に記載の電池。
【請求項５６】
前記ＳＳＥは、無機ガラス状又はセラミックＳＳＥである、請求項５５に記載の電池。
【請求項５７】
前記ＳＳＥは、高分子ＳＳＥである、請求項５５に記載の電池。
【請求項５８】
前記ＳＳＥは、複合ＳＳＥである、請求項５５に記載の電池。
【請求項５９】
前記ＨＳＳＥは、前記任意選択的なカソード界面層を備える、請求項４２に記載の電池。
【請求項６０】
前記アノード界面層は、前記アノードの表面、前記ＳＳＥの表面、又は前記アノードの表面及び前記ＳＳＥの表面の両方の少なくとも１つの上に設けられる、請求項４２に記載の電池。
【請求項６１】
前記アノード界面層は、前記アノードの表面の上に設けられる、請求項６０に記載の電池。
【請求項６２】
前記アノード界面層は、前記ＳＳＥの表面の上に設けられる、請求項６０に記載の電池。
【請求項６３】
前記アノード界面層は、前記アノード及び前記ＳＳＥの両方の表面の上に設けられる、請求項６０に記載の電池。
【請求項６４】
前記カソード界面層は、前記カソードの表面、前記ＳＳＥの表面、又は前記カソードの表面及び前記ＳＳＥの表面の両方の少なくとも１つの上に設けられる、請求項５９に記載の電池。
【請求項６５】
前記カソード界面層は、前記カソードの表面の上に設けられる、請求項６４に記載の電池。
【請求項６６】
前記カソード界面層は、前記ＳＳＥの表面の上に設けられる、請求項６４に記載の電池。
【請求項６７】
前記カソード界面層は、前記カソード及び前記ＳＳＥの両方の表面の上に設けられる、請求項６４に記載の電池。
【請求項６８】
請求項４２〜６７の何れか一項に記載の電池を備える車両又はデバイス。
【請求項６９】
ハイブリッド型固体電解質（ＨＳＳＥ）であって、次に示す順序で：
任意選択的なアノード界面層；
固体電解質（ＳＳＥ）；及び
カソード界面層；
を備える、ハイブリッド型固体電解質（ＨＳＳＥ）。
【請求項７０】
ハイブリッド型固体電解質（ＨＳＳＥ）であって、次に示す順序で：
アノード界面層；
固体電解質（ＳＳＥ）；及び
任意選択的なカソード界面層；
を備える、ハイブリッド型固体電解質（ＨＳＳＥ）。
【請求項７１】
前記任意選択的なカソード界面層が存在する、請求項７０に記載のＨＳＳＥ。
【請求項７２】
前記アノード界面層は、前記ＳＳＥの表面上に直接設けられている、請求項７０に記載のＨＳＳＥ。
【請求項７３】
前記任意選択的なカソード界面層が存在し、前記ＳＳＥの、前記アノード界面層が直接設けられている面と反対側の面に直接設けられている、請求項７０に記載のＨＳＳＥ。
【請求項７４】
前記ＳＳＥは、無機ガラス状又はセラミックＳＳＥ、高分子ＳＳＥ、又はポリマーと無機ガラス状若しくはセラミック材料とを含むハイブリッドＳＳＥからなる群から選択される少なくとも１種である、請求項６５に記載のＨＳＳＥ。
【請求項７０】
前記ＳＳＥは、無機ガラス状又はセラミックＳＳＥである、請求項６９に記載のＨＳＳＥ。
【請求項７１】
前記ＳＳＥは高分子ＳＳＥである、請求項６９に記載のＨＳＳＥ。
【請求項７２】
前記ＳＳＥは、ポリマーと無機ガラス状又はセラミック材料とを含むハイブリッドＳＳＥである、請求項６９に記載のＨＳＳＥ。
【請求項７３】
前記アノード界面層は：
ハロゲン化リチウム又はハロゲン化ナトリウムフィルム；
液体、ゲル、若しくは高分子電解質を有するポリマーフィルム；又は
液体、ゲル、若しくは高分子電解質を有するセラミック層；
からなる群から選択される少なくとも１種である、請求項６５に記載のＨＳＳＥ。
【請求項７４】
前記アノード界面層は：
ハロゲン化リチウム又はハロゲン化ナトリウムフィルム；
液体、ゲル、若しくは高分子電解質を有するポリマーフィルム；又は
液体、ゲル、若しくは高分子電解質を有するセラミック層；
からなる群から選択される少なくとも１種である、請求項７０に記載のＨＳＳＥ。
【請求項７５】
前記アノード界面層は、ハロゲン化リチウム又はハロゲン化ナトリウムフィルムである、請求項７４に記載のＨＳＳＥ。
【請求項７６】
前記アノード界面層は、ヨウ化リチウムフィルムである、請求項７５に記載のＨＳＳＥ。
【請求項７７】
前記アノード界面層は、液体、ゲル、又は高分子電解質を有するポリマーフィルムである、請求項７４に記載のＨＳＳＥ。
【請求項７８】
前記アノード界面層は、液体、ゲル、若しくは高分子電解質を有するセラミック層、又は高分子膜上のセラミックコーティング、又はＰＶＤＦコーティング若しくはコーティング中にＰＶＤＦを有する高分子セパレータである、請求項７４に記載のＨＳＳＥ。
【請求項７９】
前記アノード界面層は：
ハロゲン化リチウム又はハロゲン化ナトリウムフィルム；
液体、ゲル、若しくは高分子電解質を有するポリマーフィルム；又は
液体、ゲル、若しくは高分子電解質を有するセラミック層；
からなる群から選択される少なくとも１種である、請求項７１に記載のＨＳＳＥ。
【請求項８０】
前記アノード界面層は：
ハロゲン化リチウム又はハロゲン化ナトリウムフィルム；
液体、ゲル、若しくは高分子電解質を有するポリマーフィルム；又は
液体、ゲル、若しくは高分子電解質を有するセラミック層；
からなる群から選択される少なくとも１種である、請求項７２に記載のＨＳＳＥ。
【請求項８１】
前記アノード界面層は、ハロゲン化リチウム又はハロゲン化ナトリウムフィルムである、請求項８０に記載のＨＳＳＥ。
【請求項８２】
前記アノード界面層は、ヨウ化リチウムフィルムである、請求項８１に記載のＨＳＳＥ。
【請求項８３】
前記アノード界面層は、液体、ゲル、又は高分子電解質を有するポリマーフィルムである、請求項８０に記載のＨＳＳＥ。
【請求項８４】
前記アノード界面層は、液体、ゲル、若しくは高分子電解質を有するセラミック層、又は高分子膜上のセラミックコーティング、又はＰＶＤＦコーティングを有する若しくはコーティング中にＰＶＤＦを有する高分子セパレータである、請求項８０に記載のＨＳＳＥ。
【請求項８５】
請求項６５〜８４の何れか一項に記載のＨＳＳＥを備える全固体電池。
【請求項８６】
請求項８５に記載の全固体電池を備える車両又はデバイス。
【請求項８７】
ハイブリッド型固体電解質（ＨＳＳＥ）の作製方法であって：
固体電解質（ＳＳＥ）の少なくとも１つの面にアノード界面層を設けるか又は形成すること、
を含む、方法。
【請求項８８】
前記ＳＳＥの、前記アノード層が形成されているか又は形成される予定の面と反対側の面にカソード界面層を設けるか又は形成することを更に含む、請求項８８に記載の方法。
【請求項８９】
前記アノード界面層は、前記ＳＳＥ上に直接形成される、請求項８７に記載の方法。
【請求項９０】
前記カソード界面層は、前記ＳＳＥ上に直接形成される、請求項８８に記載の方法。
【請求項９１】
前記アノード界面層は：
ハロゲン化リチウム若しくはハロゲン化ナトリウムフィルム；
液体、ゲル、若しくは高分子電解質を有するポリマーフィルム；又は
液体、ゲル、若しくは高分子電解質を有するセラミック層；
からなる群から選択される少なくとも１種である、請求項８７に記載の方法。
【請求項９２】
前記ＳＳＥは、無機ガラス状又はセラミックＳＳＥ、高分子ＳＳＥ、又はポリマーと無機ガラス状又はセラミック材料とを含むハイブリッドＳＳＥからなる群から選択される少なくとも１種である、請求項８７に記載の方法。
【請求項９３】
前記ＳＳＥは、無機ガラス状又はセラミックＳＳＥであり、前記アノード界面層は、ハロゲン化リチウム又はハロゲン化ナトリウムフィルムである、請求項８７に記載の方法。
【請求項９４】
前記ＳＳＥは、無機ガラス状又はセラミックＳＳＥであり、前記アノード界面層は、液体、ゲル、又は高分子電解質を有するポリマーフィルムである、請求項８７に記載の方法。
【請求項９５】
前記ＳＳＥは、無機ガラス状又はセラミックＳＳＥであり、前記アノード界面層は、液体、ゲル、又は高分子電解質を有するセラミック層である、請求項８７に記載の方法。
【請求項９６】
改良された全固体電池の作製方法であって:
アノード界面層を、
固体電解質（ＳＳＥ）の面、
アノードの、前記全固体電池内で前記ＳＳＥと対面することになる面、及び
ＳＳＥの面及びアノードの面の両方（前記ＳＳＥの前記面及び前記アノードの前記面は、前記全固体電池内で互いに対面する）、
の少なくとも１つの上に形成することを含む、方法。
【請求項９７】
前記方法は、カソード界面層を、
前記ＳＳＥの、前記アノード界面層が形成されているか又は形成されることになる前記ＳＳＥの前記面と反対側の面、
カソードの、前記全固体電池内で前記ＳＳＥと対面することになる面、及び
前記ＳＳＥの、前記アノード界面層が形成されているか又は形成されることになる前記ＳＳＥの前記面と反対側の前記面と、前記カソードの、前記全固体電池内で前記ＳＳＥと対面することになる前記面と、の両方、
の少なくとも１つの上に形成することを更に含む、請求項９６に記載の方法。
【請求項９８】
前記アノード界面層は、
固体電解質（ＳＳＥ）の面、
アノードの、前記全固体電池内で前記ＳＳＥと対面することになる面、及び
ＳＳＥの面と、アノードの面との両方（前記ＳＳＥの前記面と前記アノードの前記面は、前記全固体電池内で互いに対面する）、
の少なくとも１つの上に直接形成される、請求項９６に記載の方法。
【請求項９９】
前記カソード界面層は、
前記ＳＳＥの、前記アノード界面層が形成されているか又は形成されることになる前記ＳＳＥの前記面と反対側の面、
カソードの、前記全固体電池内で前記ＳＳＥと対面することになる面、及び
前記ＳＳＥの、前記アノード界面層が形成されているか又は形成されることになる前記ＳＳＥの前記面と反対側の前記面と、前記カソードの、前記全固体電池内で前記ＳＳＥと対面することになる前記面と、の両方、
の少なくとも１つの上に直接形成される、請求項９７に記載の方法。
【請求項１００】
前記アノード界面層は：
ハロゲン化リチウム若しくはハロゲン化ナトリウムフィルム；
液体、ゲル、若しくは高分子電解質を有するポリマーフィルム；又は
液体、ゲル、若しくは高分子電解質を有するセラミック層；
からなる群から選択される少なくとも１種である、請求項９６に記載の方法。
【請求項１０１】
前記ＳＳＥは、無機ガラス状又はセラミックＳＳＥ、高分子ＳＳＥ、又はポリマーと無機ガラス状又はセラミック材料とを含むハイブリッドＳＳＥからなる群から選択される少なくとも１種である、請求項９６に記載の方法。
【請求項１０２】
前記ＳＳＥは、無機ガラス状又はセラミックＳＳＥであり、前記アノード界面層は、ハロゲン化リチウム又はハロゲン化ナトリウムフィルムである、請求項９６に記載の方法。
【請求項１０３】
前記ＳＳＥは、無機ガラス状又はセラミックＳＳＥであり、前記アノード界面層は、液体、ゲル、又は高分子電解質を有するポリマーフィルムである、請求項９６に記載の方法。
【請求項１０４】
前記ＳＳＥは、無機ガラス状又はセラミックＳＳＥであり、前記アノード界面層は、液体、ゲル、又は高分子電解質を有するセラミック層である、請求項９６に記載の方法。
【発明の詳細な説明】
【技術分野】
【０００１】
関連出願の相互参照
本願出願は、２０１８年４月６日に出願された同時係属中の先願である米国仮特許出願第６２／６５３，６０３号明細書の優先権及び利益を主張するものであり、その内容を参照により本明細書に援用する。
【０００２】
分野
本明細書における少なくとも特定の本発明の実施形態によれば、典型的な大型のＳＳＥ電池が直面している問題又は課題は、少なくとも、Ｌｉ又はＮａを含むアノードと固体電解質（ＳＳＥ）との間に界面（ｉｎｔｅｒｆａｃｅ）層又は境界（ｉｎｔｅｒｆａｃｉａｌ）層を設けることによって解決される。他の一部の実施形態において、境界層は、Ｌｉ又はＮａを含むアノードとＳＳＥとの間に設けることができ、界面層又は境界層はまた、カソードとＳＳＥとの間にも設けることができる。少なくとも選択された実施形態、態様、又は目的において、境界層は、ＳＳＥ（例えば、硫化物ガラスＳＳＥ）とＳＳＥよりも軟質であるアノード材料（例えば、金属Ｌｉ）との間の衝撃吸収材として作用することができる。他の実施形態において、境界層は、ＳＳＥとＳＳＥよりも軟質であるカソード材料との間の衝撃吸収材として作用することができる。少なくとも特定の実施形態において、境界層は、アノードとＳＳＥとの間及び／又はＳＳＥとカソードとの間のイオン伝導性を改善することができる。少なくとも特定の選択された実施形態において、境界層は、アノードとＳＳＥとの間の界面におけるリチウムの沈着（ｄｅｐｏｓｉｔｉｏｎ）及びデンドライトの成長を防止又は抑制することができる。アノードとＳＳＥとの間の界面に界面欠陥が存在すると、リチウムの沈着及びデンドライトの成長が起こり得る。デンドライトはＳＳＥの亀裂を通過して成長を続ける可能性があり、安全上問題となる短絡を引き起こす。本発明のアノードとＳＳＥとの間の境界層は、これを防止又は抑制し得る。少なくとも一部の実施形態において、境界層は、液体電解質が充填された多孔性ポリマー層であってもよく、これは、アノードとＳＳＥの間及び／又はＳＳＥとカソードとの間のイオン伝導性を改善し得る。特定の実施形態において、アノード界面層又は境界層は、液体電解質が充填された多孔性ポリマー層であってもよい。一部の実施形態においては、カソード界面層又は境界層は、液体、ゲル、又は高分子電解質が充填された多孔性ポリマー層であってもよい。他の実施形態において、アノード界面層又は境界層は、多孔性ハロゲン化Ｌｉ層であってもよい。一部の実施形態において、アノード界面層又は境界層は、多孔性ハロゲン化Ｌｉ又はヨウ化Ｌｉ層であってもよく、カソード界面層又は境界層は、液体、ゲル、又は高分子電解質が充填された多孔性ポリマー層であってもよい。更なる他の実施形態において、アノード界面層又は境界層は、液体、ゲル、又は高分子電解質が充填された任意選択的な微多孔性ポリマー層を有する多孔性ハロゲン化Ｌｉ又はヨウ化Ｌｉ層であってもよく、カソード界面層又は境界層は、液体、ゲル、又は高分子電解質が充填された微多孔性ポリマー層であってもよい。一部の好ましい可能性がある実施形態において、１又は複数の境界層は、衝撃吸収材の役割を果たし得（一方又は両方の電極の体積変化に順応し得る）並びに／又はアノードとＳＳＥとの間及び／若しくはＳＳＥとカソードとの間のイオン伝導度を改善し得る。
【背景技術】
【０００３】
背景
動力源（例えば、電池（ｂａｔｔｅｒｙ））は、多くの異なるデバイス（例えば、手持ち型電子デバイス、ポータブルコンピュータ、他の電子デバイス／機器（ｅｑｕｉｐｍｅｎｔ）、ハイブリッド車、及び電気自動車）の発展に重要である。
【０００４】
リチウム（Ｌｉ）電池、特にリチウム二次電池は、軽量且つエネルギー容量が高いため、非常に重要な電池である。この種のＬｉ電池は、概して：アノードとしてのＬｉ挿入グラファイト；カソードとしてのリチウム化された酸化コバルト（例えば、Ｌｉ2ＣｏＯ2）；液体電解質；及びセパレータとしての微多孔性高分子膜を含む。
【０００５】
Ｌｉ電池（まずＬｉ一次電池、次いでＬｉ二次電池）は約３０年間に亘り商業開発が続けられており、その間、Ｌｉ電池の容量は着実に増加してきた。それにも関わらず、驚くべきことに、最良のアノード、カソード、電解質、及びセパレータの材料は、無被覆の高分子膜セパレータに対するセラミックコートされたセパレータ（特許文献１参照、その内容を参照により本明細書に援用する）を除いて基本的に変わっていない。容量の改善は、主として、Ｌｉ電池内の不活性物質を減らし、それによって活物質が増加できるようにすることにより達成されてきた。本発明者であるＣｅｌｇａｒｄ，ＬＬＣのＺｈｅｎｇｍｉｎｇ（Ｊｏｈｎ）Ｚｈａｎｇがセラミックコートセパレータを導入したことにより、セパレータの厚みを低減すると共にエネルギー密度を増大させることが可能になった。
【０００６】
Ｌｉ固体電解質（ＳＳＥ）電池が抱える課題は幾つか知られている。例えば、弾性を有するＳＳＥの殆どは、金属Ｌｉアノードと反応してアノードとＳＳＥとの界面に非常に抵抗の高い層を形成する可能性がある。これを次図８に例示する。
【０００７】
結晶又はガラス状ＳＳＥが用いられる場合は、カソード−ＳＳＥ界面でさえも問題が発生し得る。結晶又は結晶性ＳＳＥが用いられる場合、特にアノード又はカソードが結晶性ＳＳＥよりも軟質の材料から作製されている場合は、より多くの問題が発生する。結晶性又はガラス状ＳＳＥはアノード又はカソード材料を損傷する可能性があり、これは、アノードが軟質且つ反応性を有する金属リチウム（Ｌｉ）である場合は特に問題となる。
【０００８】
他の課題は、ＬｉがＳＳＥと金属リチウムとの界面に沈着する可能性があり、それによりデンドライトが生成する可能性があり、電池内で不完全な（ｓｏｆｔ）又は完全な（ｈａｒｄ）短絡を起こす原因となることにある。例示的なＳＳＥを図９に示す。
【先行技術文献】
【特許文献】
【０００９】
【特許文献１】米国特許第６４３２５８６号明細書
【発明の概要】
【発明が解決しようとする課題】
【００１０】
実用可能な小型のコイン型電池として、金属リチウム全固体電池が幾つか作製されたが、電動自動車（ＥＤＶ）用の、より大型の高密度なＳＳＥ型電池は作製されていない。このような小型コイン型電池の成果に基づく成功を予測する者もいたが、より高密度且つより大型のＥＤＶ用ＳＳＥ電池は実際には作製されていない。小型の単電池（ｃｅｌｌ）（例えば、コイン型単電池）は大型の単電池よりも優れた性能を示す。その理由は、充放電サイクルにおける電極の体積変化への対処がはるかに容易であるためである。また、より小型の電池にはより多くの伝導体又は電解質を添加することができる。
【課題を解決するための手段】
【００１１】
概要
少なくとも選択された実施形態又は明細書に記載する発明は、現行の固体電解質を有する金属Ｌｉ、金属Ｎａ、Ｌｉイオン、又はＮａイオン一次又は二次電池（Ｌｉ又はＮａ  ＳＳＥ電池）に付随する問題又は課題の１つ以上に対処又は解決することができる。固体電解質（ＳＳＥ）とは、Ｌｉ又はＮａイオンを移動させる又は伝導する固体又はガラス状の材料（液体電解質を有しないもの）と当業者に理解されている。本明細書における少なくとも特定の本発明の実施形態によれば、典型的なより大型のＳＳＥ電池が直面している問題又は課題は、少なくとも、Ｌｉ又はＮａを含むアノードと固体電解質（ＳＳＥ）との間に界面層又は境界層を設けることにより解決される。他の一部の実施形態において、境界層は、Ｌｉ又はＮａを含むアノードとＳＳＥとの間に設けることができ、界面層又は境界層はまた、カソードとＳＳＥとの間にも設けることができる。
【００１２】
少なくとも選択された実施形態、態様、又は目的において、境界層は、ＳＳＥ（例えば、硫化物ガラスＳＳＥ）と、ＳＳＥよりも軟質であるアノード材料（例えば、金属Ｌｉ）との間の衝撃吸収材として作用し得る。他の実施形態において、境界層は、ＳＳＥとＳＳＥよりも軟質であるカソード材料との間の衝撃吸収材として作用し得る。少なくとも特定の実施形態において、境界層は、アノードとＳＳＥとの間及び／又はＳＳＥとカソードとの間のイオン伝導性を改善し得る。少なくとも特定の選択された実施形態において、境界層は、アノードとＳＳＥとの間の界面におけるリチウムの沈着及びデンドライトの成長を防止又は抑制し得る。アノードとＳＳＥとの間の界面に界面欠陥が存在すると、リチウムの沈着及びデンドライトの成長が起こる可能性がある。デンドライトはＳＳＥの亀裂を通過して成長を続ける可能性があり、安全上問題となる短絡を引き起こす。アノードとＳＳＥとの間にある本発明の境界層は、これを防止又は抑制し得る。少なくとも一部の実施形態において、境界層は、液体電解質が充填された多孔性ポリマー層であってもよく、アノードとＳＳＥとの間及び／又はＳＳＥとカソードとの間のイオン伝導性を改善し得る。特定の実施形態において、アノード界面層又は境界層は、液体電解質が充填された多孔性ポリマー層であってもよい。一部の実施形態において、カソード界面層又は境界層は、液体、ゲル、又は高分子電解質が充填された多孔性ポリマー層であってもよい。他の実施形態において、アノード界面層又は境界層は、多孔性ハロゲン化Ｌｉ層であってもよい。一部の実施形態において、アノード界面層又は境界層は、多孔性ハロゲン化Ｌｉ又はヨウ化Ｌｉ層であってもよく、カソード界面層又は境界層は、液体、ゲル又は高分子電解質が充填された多孔性ポリマー層であってもよい。更なる他の実施形態において、アノード界面層又は境界層は、液体、ゲル又は、高分子電解質が充填された任意選択的な微多孔性ポリマー層を有する多孔性ハロゲン化Ｌｉ又はヨウ化Ｌｉ層であってもよく、カソード界面層又は境界層は、液体、ゲル、又は高分子電解質が充填された微多孔性ポリマー層であってもよい。一部の好ましい可能性のある実施形態において、１又は複数の境界層は、衝撃吸収材の役割を果し得（一方又は両方の電極の体積変化に順応することができる）、並びに／又はアノードとＳＳＥとの間及び／若しくはＳＳＥとカソードとの間のイオン伝導性を改善し得る。
【００１３】
好ましい可能性のある少なくとも１つの態様又は実施形態においては、改良された固体電解質（ＳＳＥ）電池を開示する。ＳＳＥ電池は、次に示す順序で：金属リチウム又は金属ナトリウム含有アノード；ハイブリッド型固体電解質（ＨＳＳＥ）；及びカソード；を含むことができる。ＨＳＳＥは、次に示す順序で、アノード界面層、ＳＳＥ層、及び任意選択的なカソード界面層を含むことができる。
【００１４】
一部の実施形態において、金属リチウム含有アノードは、金属リチウム、ＬｉＣ6、Ｌｉ22Ｓｉ5、Ｌｉ15Ｓｉ4、Ｌｉ22Ｓｎ5、ＬｉＡｌ、Ｌｉ22Ｐｂ5、Ｌｉ／グラフェン、Ｌｉ／Ｃｕ、Ｌｉ／Ｓｉ、Ｌｉ／Ｓｎ、Ｌｉ＋遷移金属、又はこれらの組合せからなる群から選択される少なくとも１種から構成される。金属リチウム又は金属ナトリウム含有アノードは、一部の実施形態においては金属リチウムのみから構成してもよい。他の一部の実施形態において、金属リチウム又は金属ナトリウム含有アノードは、金属ナトリウム及びＮａ／Ｃ6からなる群から選択される少なくとも１種から構成される。更なる他の実施形態において、金属リチウム又は金属ナトリウム含有アノードは合金から構成される。
【００１５】
改良された固体電解質電池（Ｎａ又はＬｉ  ＳＳＥ電池）のカソードは、硫化リチウム、リチウム・コバルト系合金（ｌｉｔｈｉｕｍ  ｃｏｂａｌｔ  ｂａｓｅｄ  ａｌｌｏｙ）、リチウム・鉄系合金（ｌｉｔｈｉｕｍ  ｉｒｏｎ  ｂａｓｅｄ  ａｌｌｏｙ）、Ｌｉ・硫黄、硫黄、空気、又はＯ2から構成してもよい。一部の実施形態において、カソードは、Ｌｉ・硫黄（Ｌｉ−Ｓ）、ナトリウム・硫黄（ＮａＳ）、又はＮａＣｏＯ2から構成される。
【００１６】
アノード界面層は、一部の好ましい可能性のある実施形態において、次に示す特性の少なくとも１つを有する：ＳＳＥよりも軟質である、イオン、特にナトリウム又はリチウムイオンを伝導する、及び電気絶縁性である。一部の実施形態において、アノード界面層は上述の特性を全て有する。一部の実施形態において、アノードとＳＳＥとの界面層の例としては、ハロゲン化リチウム若しくはハロゲン化ナトリウム（例えば、ヨウ化リチウム）から構成される層；液体、ゲル、若しくは高分子電解質を有する多孔性若しくは微多孔性ポリマーフィルム（ｆｉｌｍ）若しくは膜（ｍｅｍｂｒａｎｅ）；液体、ゲル、若しくは高分子電解質を有するポリマー層（ＰＥＯ、ＰＩ、ＰＡＩ、ＰＶＤＦ、又はＰＶＤＦ：ＨＦＰ等）；又は液体、ゲル、若しくは高分子電解質を有するセラミック層（任意選択的なＰＥＯ、ＰＶＤＦ、又はＰＶＤＦ：ＨＦＰ等の高分子バインダーを有する）；が挙げられる。アノード界面層は、次に示す少なくとも１つの上に設けることができる：アノードの表面、ＳＳＥの表面、又はＳＳＥの表面及びアノードの表面の両方。
【００１７】
本明細書における少なくとも特定の実施形態に記載する改良されたＳＳＥ電池において、好ましい可能性のあるＳＳＥは、無機ガラス状又はセラミックＳＳＥ、高分子ＳＳＥ、又は高分子と無機ガラス状又はセラミック材料とを含む複合（ｃｏｍｂｉｎａｔｉｏｎ）ＳＳＥからなる群から選択される少なくとも１種である。
【００１８】
カソードとＳＳＥとの界面層が存在する実施形態において、カソード界面層は次の少なくとも１つの上に設けることができる：カソードの表面、ＳＳＥの表面、又はカソードの表面及びＳＳＥの表面の両方。
【００１９】
他の態様又は実施形態においては、本明細書に記載する改良されたＳＳＥ電池を備える車両（ｖｅｈｉｃｌｅ）、貯蔵システム、又はデバイスを提供又は記載する。
【００２０】
更なる他の態様又は実施形態においては、ハイブリッド型固体電解質（ＨＳＳＥ）を本明細書に開示する。このＨＳＳＥを、本明細書に記載する改良されたＳＳＥ電池に使用することができる。ＨＳＳＥは、アノード界面層、固体電解質（ＳＳＥ）、及び任意選択的に設けられるカソード界面層を備える。一部の実施形態においては、任意選択的なカソード界面層が存在し、他の実施形態においては存在しない。
【００２１】
一部の実施形態において、アノード界面層は、ＳＳＥの表面に直接設けられる。また、任意選択的なカソード界面層が使用される一部の実施形態において、カソード界面層は、ＳＳＥの、アノード界面が設けられている（又は直接設けられている）面と反対側の面に直接設けることができる。
【００２２】
本明細書に記載するＨＳＳＥのＳＳＥは、無機ガラス状又はセラミックＳＳＥ、高分子ＳＳＥ、又は高分子と無機ガラス状又はセラミック材料とを含む複合ＳＳＥからなる群から選択される少なくとも１種であってもよい。
【００２３】
ＨＳＳＥのアノード界面層は、ハロゲン化リチウム若しくはハロゲン化ナトリウムフィルム（例えば、ハロゲン化リチウムフィルム）；液体、ゲル、若しくは高分子電解質をその中に有する多孔性若しくは微多孔性ポリマーフィルム若しくは膜；液体、ゲル、若しくは高分子電解質を有するポリマーフィルム；又は液体、ゲル、若しくは高分子電解質を有するセラミック層からなる群から選択される少なくとも１種であってもよい。
【００２４】
他の態様においては、本明細書において上に記載したＨＳＳＥを備える新規な又は改良された全固体電池（ＨＳＳＥ電池）を提供又は記載する。
【００２５】
更なる他の態様においては、本明細書に記載するＨＳＳＥを備える全固体電池を備える車両、貯蔵システム、又はデバイスを提供又は記載する。
【００２６】
他の態様においては、ハイブリッド型固体電解質（ＨＳＳＥ）の作製方法を本明細書に記載する。この方法は、固体電解質の少なくとも１つの面にアノード界面層を形成する工程を少なくとも含む。場合によっては、アノード界面層は、ＳＳＥの表面上に直接設けてもよく、場合によっては、そうではない。一部の実施形態において、この方法は、ＳＳＥの、アノード層がその上に形成されているか又は形成される予定の面と反対側の面にカソード界面層を形成する追加の工程を含む。場合によっては、カソード界面層は、ＳＳＥ上に直接形成されており、場合によっては、そうではない。アノード界面層及びカソード界面層並びにＳＳＥがそれぞれ裁断された断片である場合、これらはＨＳＳＥ製造時又は単電池（ｃｅｌｌ）若しくは組電池（ｂａｔｔｅｒｙ）製造時に積み重ね（ｓｔａｃｋ）てもよい。アノード界面層及びカソード界面層並びにＳＳＥがそれぞれ巻回体形態にある場合、これらは、ＨＳＳＥ製造時又は単電池若しくは組電池製造時に重ね合わせ（ｌａｍｉｎａｔｅ）てもよい。
【００２７】
この方法のアノード界面層は：ハロゲン化リチウム若しくはハロゲン化ナトリウムフィルム（例えば、ヨウ化リチウムフィルム）；液体、ゲル、若しくは高分子電解質を有するポリマーフィルム；液体、ゲル、若しくは高分子電解質をその中に有する多孔性若しくは微多孔性ポリマーフィルム若しくは膜；又は液体、ゲル、若しくは高分子電解質を有するセラミック層からなる群から選択される少なくとも１種であってもよい。
【００２８】
この方法のＳＳＥは、無機ガラス状若しくはセラミックＳＳＥ、高分子ＳＳＥ、又は高分子と無機ガラス状若しくはセラミック材料と含む複合ＳＳＥからなる群から選択される少なくとも１種であってもよい。
【００２９】
一部の好ましい実施形態において、ＳＳＥは、無機ガラス状若しくはセラミックＳＳＥであり、アノード界面フィルムは、ハロゲン化リチウム若しくはハロゲン化ナトリウムフィルム（例えば、ヨウ化リチウムフィルム）；液体、ゲル、若しくは高分子電解質を有するポリマーフィルム；液体、ゲル、若しくは高分子電解質をその中に有する薄肉の微多孔性ポリマーフィルム若しくは膜（好ましくは、良好な若しくは改善されたイオン伝導性、良好な若しくは改善された復元性（ｒｅｓｉｌｉｅｎｃｅ）、及び良好な若しくは改善されたデンドライト防止性を得るための、液体電解質を有するＣｅｌｇａｒｄ（登録商標）乾式ポリオレフィン微多孔性ポリマーフィルム若しくは膜）；又は液体、ゲル、若しくは高分子電解質を有するセラミック層からなる群から選択される少なくとも１種である。
【００３０】
他の態様においては、改良された全固体電池の作製方法を本明細書に記載する。この方法は、アノード界面層を、次に示す少なくとも１つの上に形成する工程を少なくとも含む：固体電解質（ＳＳＥ）の面；アノードの、全固体電池内でＳＳＥと対面することになる面；並びにＳＳＥの面及びアノードの面の両方（該ＳＳＥの面及び該アノードの面は全固体電池内で互いに対面する）。一部の実施形態において、アノード界面層は、アノード上に直接形成されるか又はＳＳＥ上に直接形成される。
【００３１】
他の態様においては、改良された全固体電池の作製方法を本明細書に記載する。この方法は、カソード界面層を、次に示す少なくとも１つの上に形成する工程を少なくとも含む：固体電解質（ＳＳＥ）の面；カソードの、全固体電池内でＳＳＥと対面することになる面；並びにＳＳＥの面及びカソードの面の両方（該ＳＳＥの面及び該カソードの面は全固体電池内で互いに対面する）。一部の実施形態において、カソード界面層は、カソード上に直接形成されるか又はＳＳＥ上に直接形成される。
【００３２】
他の態様においては、改良された全固体電池の作製方法を本明細書に記載する。この方法は、アノード界面層を形成する工程を含み、この改良された全固体電池の作製方法に、カソード界面層を形成する追加の工程が含まれる。この種の実施形態において、カソード界面層は次の少なくとも１つの上に形成される：ＳＳＥの、アノード界面層が形成されているか又は形成されることになる面と反対側の面；カソードの、全固体電池内でＳＳＥと対面することになる面；並びに、ＳＳＥの、アノード界面層が形成されているか又は形成されることになる面と反対側の面、及びカソードの、全固体電池内でＳＳＥと対面することになる面の両方。一部の実施形態において、カソード界面層は、ＳＳＥ上に直接形成されるか又はカソード上に直接形成される。
【００３３】
この方法に使用されるアノード界面層は：ハロゲン化リチウム又はハロゲン化ナトリウムフィルム（例えば、ヨウ化リチウム）、液体、ゲル、又は高分子電解質を有するポリマーフィルム、液体、ゲル、又は高分子電解質をその中に有する多孔性又は微多孔性ポリマーフィルム又は膜（好ましくは、良好な又は改善されたイオン伝導性、良好な又は改善された復元性、及び良好な又は改善されたデンドライト防止性を得るための、液体電解質を有するＣｅｌｇａｒｄ（登録商標）乾式ポリオレフィン微多孔性ポリマーフィルム又は膜）、及び液体、ゲル、又は高分子電解質を有するセラミック層からなる群から選択される少なくとも１種であってもよい。
【００３４】
この方法に使用されるＳＳＥは、一部の実施形態において、無機ガラス状又はセラミックＳＳＥ、高分子ＳＳＥ、又はポリマー及び無機ガラス状又はセラミック材料を含む複合ＳＳＥからなる群から選択される少なくとも１種であってもよい。
【００３５】
一部の好ましい実施形態において、ＳＳＥは、無機ガラス状又はセラミックＳＳＥであり、アノード界面層は：ハロゲン化リチウム又はハロゲン化ナトリウムフィルム（例えば、ヨウ化リチウム）、液体、ゲル、又は高分子電解質を有するポリマーフィルム又は層、液体、ゲル、又は高分子電解質をその中に有する多孔性又は微多孔性ポリマーフィルム又は膜（好ましくは、良好な又は改善されたイオン伝導性、良好な又は改善された復元性、及び良好な又は改善されたデンドライト防止性を得るための、液体電解質を有するＣｅｌｇａｒｄ（登録商標）乾式ポリオレフィン微多孔性ポリマーフィルム又は膜）、及び液体、ゲル、又は高分子電解質を有するセラミック層からなる群から選択される少なくとも１種である。
【００３６】
他の一部の好ましい実施形態において、ＳＳＥは、無機ガラス状又はセラミックＳＳＥであり、カソード界面層は：ハロゲン化リチウム又はハロゲン化ナトリウムフィルム（例えば、ヨウ化リチウム）、液体、ゲル、又は高分子電解質を有するポリマーフィルム又は層、液体、ゲル、又は高分子電解質をその中に有する多孔性又は微多孔性ポリマーフィルム又は膜（好ましくは、良好な又は改善されたイオン伝導性、良好な又は改善された復元性、及び良好な又は改善されたデンドライト防止性を得るための、液体電解質を有するＣｅｌｇａｒｄ（登録商標）乾式ポリオレフィン微多孔性ポリマーフィルム又は膜）、及び液体、ゲル、又は高分子電解質を有するセラミック層からなる群から選択される少なくとも１種である。
【００３７】
更なる他の好ましい実施形態において、ＳＳＥは、無機ガラス状又はセラミックＳＳＥであり、アノード界面層及びカソード界面層は、それぞれ：ハロゲン化リチウム又はハロゲン化ナトリウムフィルム（例えば、ヨウ化リチウム）、液体、ゲル、又は高分子電解質を有するポリマーフィルム又は層、液体、ゲル、又は高分子電解質をその中に有する多孔性又は微多孔性ポリマーフィルム又は膜（好ましくは、良好な又は改善されたイオン伝導性、良好な又は改善された復元性、及び良好な又は改善されたデンドライト防止性を得るための、液体電解質を有するＣｅｌｇａｒｄ（登録商標）乾式ポリオレフィン微多孔性ポリマーフィルム又は膜）、及び液体、ゲル、又は高分子電解質を有するセラミック層からなる群から選択される少なくとも１種である。
【００３８】
より好ましい可能性のある実施形態において、ＳＳＥは、無機ガラス状又はセラミックＳＳＥであり、１又は複数のアノード界面層は、それぞれ：ハロゲン化リチウム又はハロゲン化ナトリウムフィルム（例えば、ヨウ化リチウム）、及び液体、ゲル、又は高分子電解質をその中に有する多孔性又は微多孔性ポリマーフィルム又は膜（好ましくは、良好な又は改善されたイオン伝導性、良好な又は改善された復元性、及び良好な又は改善されたデンドライト防止性を得るための、液体電解質を有するＣｅｌｇａｒｄ（登録商標）乾式ポリオレフィン微多孔性ポリマーフィルム又は膜）からなる群から選択される少なくとも１種である。
【００３９】
より好ましい可能性のある実施形態において、ＳＳＥは、無機ガラス状又はセラミックＳＳＥであり、アノード界面層及び任意選択的なカソード界面層は、それぞれ：ハロゲン化リチウム又はハロゲン化ナトリウムフィルム（例えば、ヨウ化リチウム）、及び液体、ゲル、又は高分子電解質をその中に有する多孔性又は微多孔性ポリマーフィルム又は膜（好ましくは、良好な又は改善されたイオン伝導性、良好な又は改善された復元性、及び良好な又は改善されたデンドライト防止性を得るための、液体電解質を有するＣｅｌｇａｒｄ（登録商標）乾式ポリオレフィン微多孔性ポリマーフィルム又は膜）からなる群から選択される少なくとも１種である。
【００４０】
好ましい可能性のある実施形態において、ＳＳＥは、無機ガラス状又はセラミックＳＳＥであり、アノード界面層及び／又はカソード界面層は、それぞれ：液体、ゲル、又は高分子電解質をその中に有する多孔性又は微多孔性ポリマーフィルム又は膜（好ましくは、良好な又は改善されたイオン伝導性、良好な又は改善された復元性、及び良好な又は改善されたデンドライト防止性を得るための、液体電解質を有するＣｅｌｇａｒｄ（登録商標）乾式ポリオレフィン微多孔性ポリマーフィルム又は膜）、及び液体、ゲル、又は高分子電解質を有するセラミック又は高分子層からなる群から選択される少なくとも１種である。
【００４１】
したがって、次に示す新規な又は改良された電池が提案される：
したがって、次に示す新規な又は改良された金属Ｌｉ電池が提案される：
金属リチウムアノードと；
カソードと；
アノードとカソードとの間のハイブリッド型固体電解質（ＨＳＳＥ）であって：
カソード界面層、
固体電解質（ＳＳＥ）層、及び
アノード界面層、
を含む、ハイブリッド型固体電解質（ＨＳＳＥ）と；
を備える電池。
【００４２】
これらの構成要素を以下により詳細に説明する。
したがって、次に示す新規な又は改良された金属Ｌｉ全固体電池が提案される：
金属リチウムアノードと；
カソードと；
アノードとカソードとの間のハイブリッド型固体電解質（ＨＳＳＥ）であって：
カソード界面層、
固体電解質（ＳＳＥ）、及び
アノード界面層、
を含む、ハイブリッド型固体電解質（ＨＳＳＥ）と；
を備える電池。
【００４３】
これらの構成要素を以下により詳細に説明する。
したがって、次に示す新規な又は改良された全固体電池が提案される：
アノード、例えば、金属リチウム又は金属ナトリウムアノード、好ましくは金属リチウムアノードと；
カソード、例えば、Ｌｉ・硫黄、ナトリウム・硫黄、又はＬｉ・コバルトカソードと；
アノードとカソードとの間のハイブリッド型固体電解質（ＨＳＳＥ）であって：
任意選択的なカソード界面層、
固体電解質（ＳＳＥ）、及び
任意選択的なアノード界面層、
を含む、ハイブリッド型固体電解質（ＨＳＳＥ）と；
を備える電池。
【００４４】
これらの構成要素を以下により詳細に説明する。
したがって、次に示す 新規な又は改良された全固体電池が提案される:
アノード、好ましくは金属リチウムアノードと；
カソード、例えば、Ｌｉ・硫黄、ナトリウム・硫黄、又はＬｉ・コバルトカソードと；
アノードとカソードとの間のハイブリッド型固体電解質（ＨＳＳＥ）であって：
任意選択的なカソード界面層、
固体電解質（ＳＳＥ）、及び
アノード界面層、
を含む、ハイブリッド型固体電解質（ＨＳＳＥ）と；
を備える電池。
【００４５】
これらの構成要素を以下により詳細に説明する。
したがって、次に示す 新規な又は改良された全固体電池が提案される:
アノード、好ましくは金属リチウムアノードと；
カソード、例えば、Ｌｉ・硫黄、ナトリウム・硫黄、又はＬｉ・コバルトカソードと；
アノードとカソードとの間のハイブリッド型固体電解質（ＨＳＳＥ）であって：
カソード界面層、
固体電解質（ＳＳＥ）、及び
任意選択的なアノード界面層、
を含む、ハイブリッド型固体電解質（ＨＳＳＥ）と；
を備える電池。
【００４６】
これらの構成要素を以下により詳細に説明する。
リチウム電池又は全固体Ｌｉ電池のアノードに金属Ｌｉを使用することは１つの好ましい選択肢である。金属Ｌｉの使用は新規なことではないが、金属Ｌｉには歴史的な課題及びその使用に関する懸念があるため使用されていない。
【００４７】
電池内でＬｉ・硫黄カソードを使用することは１つの好ましい選択肢である。カソードからコバルトを除くことは、現在コバルト需要が高まり価格が上昇し続けていることや、硫黄はより高いエネルギーを提供することから、歓迎されるであろう。
【００４８】
したがって、次に示す新規な電池の選択肢が提案される：
アノード、好ましくは金属リチウムアノードと；
カソード、好ましくはＬｉ・コバルト又はＬｉ・硫黄カソードと；
アノードとカソードとの間のハイブリッド型固体電解質（ＨＳＳＥ）であって：
任意選択的な１又は複数のカソード界面層、
固体電解質（ＳＳＥ）、及び
任意選択的な１又は複数のアノード界面層、
を含む、ハイブリッド型固体電解質（ＨＳＳＥ）と；
を備える電池。
【図面の簡単な説明】
【００４９】
【図１】ＨＳＳＥ（ＩＬ／ＳＳＥ／ＩＬ）を有する改良されたＳＳＥ電池の断面図を示す。
【図２】ＨＳＳＥ（ＩＬ／ＳＳＥ）を有する他の改良されたＳＳＥ電池の断面図を示す。
【図３】ＨＳＳＥ（ＳＳＥ／ＩＬ）を有する他の改良されたＳＳＥ電池の断面図を示す。
【図４】ＩＬが液体、ゲル、又は高分子電解質をその中に有する微多孔性ポリマーフィルム又は膜である、ＨＳＳＥ（ＩＬ／ＳＳＥ／ＩＬ）を有する改良されたＳＳＥ電池の断面図を示す。
【図５】ＩＬが液体、ゲル、又は高分子電解質をその中に有する微多孔性ポリマーフィルム又は膜である、ＨＳＳＥ（ＩＬ／ＳＳＥ／ＩＬ）を有する改良されたＳＳＥ電池の断面図を示す。
【図６】ＨＳＳＥ（ＩＬ／ＳＳＥ／ＩＬ）の断面図を示す。
【図７】コーティング組成物中の耐熱性粒子対高分子バインダーの比の影響を示す。
【図８】Ｌｉ固体電解質（ＳＳＥ）電池において、ＳＳＥと金属Ｌｉアノードとの反応によりアノードとＳＳＥとの界面に生成物ができる様子を模式的に示す。
【図９】界面欠陥で発生し得るLi沈着を模式的に示す。
【発明を実施するための形態】
【００５０】
詳細な説明
本明細書に記載する実施形態は、以下に示す詳細な説明、実施例、及び図面を参照することによって一層容易に理解することができる。しかしながら、本明細書に記載する構成要素、装置、及び方法は、詳細な説明、実施例、及び図面に示す特定の実施形態に限定されない。これらの実施形態は単に本発明の原理を例示するものであると認識すべきである。本発明の主旨及び範囲から逸脱しない多くの修正及び適応が当業者には容易に理解されるであろう。
【００５１】
更に、本明細書に開示する範囲は全て、その中に含まれるあらゆる部分範囲を包含すると理解されたい。例えば、「１．０〜１０．０」という範囲を述べた場合、１．０以上の最小値から開始し、１０．０以下の最大値で終了するあらゆる部分範囲、例えば、１．０〜５．３又は４．７〜１０．０又は３．６〜７．９を包含するとみなすべきである。
【００５２】
更に、特段の指定がない限り、本明細書に開示する範囲は全て、範囲の端点を包含するとみなすべきである。例えば、「５及び１０の間」、「５から１０まで」、又は「５〜１０」は、概して、端点である５及び１０を含むとみなすべきである。
【００５３】
更に、量（ａｍｏｕｎｔ、ｑｕａｎｔｉｔｙ）に関連して、「まで（ｕｐ  ｔｏ）」という句を使用する場合、この量は、少なくとも検出可能な量であることを理解すべきである。例えば、ある物質が指定された量「まで」の量で存在する場合、これは、検出可能な量から指定された量まで（指定された量を含む）で存在することができる。
【００５４】
本明細書においては、ハイブリッド型固体電解質（ＨＳＳＥ）を備える改良された固体電解質（ＳＳＥ）電池（例えば、リチウム又はナトリウムＳＳＥ電池）、ＨＳＳＥ自体、改良された固体電解質電池及びＨＳＳＥを備える車両、貯蔵システム、及びデバイス、ＨＳＳＥを備える電池、ＨＳＳＥの製造方法、並びにＨＳＳＥを備える改良された固体電解質電池の製造方法を開示する。
【００５５】
本開示の一部の目的は、全固体電池及び／若しくはＳＳＥの過去の課題に対処すること；ＳＳＥ、アノード、及び／若しくはカソードを保護すること；実用的であり、サイクル寿命が長く、及び／若しくは充電量が安定している電池、例えば、金属Ｌｉ電池、金属Ｌｉ全固体電池、ＳＳＥ電池、若しくはＨＳＳＥ電池を提供すること；並びに／又は新規な若しくは改良された、アノード、ＳＳＥ、アノード＋ＳＳＥ、改変された（ｍｏｄｉｆｉｅｄ）アノード、アノード＋ヨウ化Ｌｉ層、ＳＳＥ＋ヨウ化Ｌｉ層、ＨＳＳＥ、及び／若しくは同種のもの、及び／若しくはこれらの組合せを提供することにあり、ＳＳＥと適切な電極との間にイオン伝導性カソード界面層及び／又はイオン伝導性アノード界面層を含むこと；ＳＳＥ、アノード、及び／又はカソードを保護すること；イオン伝導性を向上すること；デンドライトの成長を防止若しくは阻止すること；電池の安全性を改善すること；及びこれらの組合せによって有利となり得る。概して、界面層は、次に示す少なくとも１種であってもよい：なし（即ち、ＳＳＥは電極の一方又は両方と直接接している）；並びに／又は液体、ゲル、若しくは高分子電解質を有する若しくは有しないポリマー外皮（ｓｋｉｎ）（例えば、コーティング）又はフィルム（ポリオレフィン（ＰＯ）膜又は層等）；並びに／又はベースフィルム（ｆｉｌｍ  ｂａｓｅ）を有する若しくは有しないセラミック層。コーティング又はフィルム（ベースフィルムを含む）は、ポリマーをベースとする材料であってもよい。この種のポリマーとしては、例えば、ポリオレフィン（例えば、ＰＥ、ＰＰ）、ポリアミジエス（ｐｏｌｙａｍｄｉｅｓ）（例えば、ナイロン）、又はポリエステル（例えば、ＰＥＴ）が挙げられる。ポリマー外皮及びフィルム（ベースフィルムを含む）は、非多孔性、多孔性、又は微多孔性であってもよい。電解質はポリマー外皮又はフィルム（ベースフィルムを含む）全体に含浸させてもよい。一実施形態において、セラミックは、酸化アルミニウム（Ａｌ2Ｏ3）、ヨウ化Ｌｉ、ハロゲン化Ｌｉ、及び／又はこれらに類するものを含んでいてもよい。界面層は、ＳＳＥ及び／又は電極のいずれかに任意の従来法で（ＳＳＥ及び界面層の性質に応じて、例えば、数例を挙げると、積み重ね、重ね合わせ、コーティング、又は蒸着等で）適用することができる。
【００５６】
更に、ハロゲン化リチウムを、電極、ＳＳＥ、ＨＳＳＥ、及び／又はこれらの組合せの一方又は両方の表面にコーティングしてもよい。一実施形態において、ハロゲン化リチウムは好ましくはヨウ化リチウム（ＬｉＩ）である。
【００５７】
固体電解質（ＳＳＥ）電池
本明細書に記載する固体電解質電池は特に限定されず、次に示す順序で、アノード、本明細書に記載するハイブリッド型固体電解質（ＨＳＳＥ）、及びカソードを、備えるか、これらからなるか、又はこれらから基本的になるものとすることができる。一部の実施形態において、本明細書に記載する固体電解質電池は、次に示す順序で、集電体、アノード、ＨＳＳＥ（任意選択的に、好ましくは１以上の界面層内に液体（liguid）、ゲル、又は高分子電解質を有する）、カソード、及び集電体を、備えるか、これらからなるか、又はこれらから基本的になるものとすることができる。更に固体電解質電池は、上述の構成要素及び任意の追加の構成要素を、備えるか、これらからなるか、又はこれらから基本的になるものとすることができる。固体電解質電池は、円筒形組電池若しくは単電池、コイン型組電池若しくは単電池、ボタン型組電池若しくは単電池、角形組電池若しくは単電池、積層型組電池若しくは単電池、又はパウチ型組電池若しくは単電池であってもよい。一部の好ましい実施形態において、固体電解質電池は、大型（ｌａｒｇｅ）又は大判（ｂｉｇ  ｆｏｒｍａｔ）単電池とすることができる、即ち、ボタン型組電池又は単電池でもコイン型組電池又は単電池でもない。有効な小型（ｓｍａｌｌ  ｆｏｒｍａｔ）金属リチウム電池は創成されたが、安全且つ安定な大判単電池（例えば、ＥＤＶ、ＥＳＳ、又は同種のもの）の形成はなかなか達成できていない。
【００５８】
本明細書に記載する幾つかの実施形態による電池を下記とおり図１〜５に示す。
【００５９】
（図１）ＨＳＳＥ（ＩＬ／ＳＳＥ／ＩＬ）を有する改良されたＳＳＥ電池の断面図
【００６０】
本明細書に記載する他の幾つかの実施形態による電池を下記に示す。
【００６１】
（図２）ＨＳＳＥ（ＩＬ／ＳＳＥ）を有する他の改良されたＳＳＥ電池の断面図
【００６２】
本明細書に記載する他の一部の実施形態による電池を下記に示す。
【００６３】
（図３）ＨＳＳＥ（ＳＳＥ／ＩＬ）を有する他の改良されたＳＳＥ電池の断面図
【００６４】
本明細書に記載する他の一部の実施形態による電池を下記に示す。
【００６５】
（図４）アノードに面するハロゲン化リチウムの薄層を有するＳＳＥを有する改良されたＳＳＥ電池の断面図
【００６６】
本明細書に記載する他の一部の実施形態による電池を下記に示す。
【００６７】
(図５）ＩＬが液体、ゲル、又は高分子電解質をその中に有する微多孔性ポリマーフィルム又は膜である、ＨＳＳＥ（ＩＬ／ＳＳＥ／ＩＬ）を有する改良されたＳＳＥ電池の断面図
【００６８】
アノード
本明細書に記載するアノードは特に限定されず、アノード材料としての使用が許容されていることが知られているか又は後に見出される任意の材料から作製することができる。
【００６９】
本明細書に記載する一部の好ましい実施形態において、アノードは、金属リチウム含有又は金属ナトリウム含有材料から作製してもよい。アノードは、金属リチウム含有又は金属ナトリウム含有材料を、含むか、これらからなるか、又はこれらから基本的になる。金属リチウム含有材料は、金属リチウム単独であってもよいし、或いはリチウムを含む任意の合金であってもよい。金属リチウムとは、金属Ｌｉを指し、挿入（ｉｎｔｅｒｃａｌａｔｅｄ）化合物のアノードではない。リチウムを含む合金の例として、これらに限定されるものではないが、ＬｉＣ6、Ｌｉ22Ｓｉ5、Ｌｉ15Ｓｉ4、Ｌｉ22Ｓｎ5、ＬｉＡｌ、Ｌｉ22Ｐｂ5、Ｌｉ／グラフェン、Ｌｉ／Ｃｕ、Ｌｉ／Ｓｉ、Ｌｉ／Ｓｎ、及びＬｉ＋遷移金属が挙げられる。アノードはまた、金属リチウム合金の混合物又は金属リチウムと１種以上の金属リチウム合金との混合物を、含むか、これらからなるか、又はこれらから基本的になるものであってもよい。ナトリウム含有金属材料は、ナトリウム単独であってもよいし、或いはナトリウムを含む合金であってもよい。ナトリウムを含む合金の例として、これらに限定されるものではないが、Ｎａ／Ｃ6が挙げられる。アノードは、金属ナトリウム単独、金属ナトリウムと１種以上のナトリウム含有合金との組合せ、ナトリウム含有合金単独、又は２種以上のナトリウム含有合金の混合物を、含むか、これらからなるか、又はこれらから基本的になるものであってもよい。
【００７０】
他の一部の好ましい実施形態において、アノードは、軟質材料から構成されるか、又はこれらを含むか、これらからなるか、若しくはこれらから基本的になる。本明細書における「軟質材料」という語は、金属リチウム又は金属ナトリウムと同程度に軟質であるか又はそれよりも軟質である材料を意味すると理解される。軟質材料は、本明細書に記載する１又は複数のアノード界面層を含まない典型的な固体電解質電池において、軟質のアノードと直接接するように配置した場合に、固体電解質、特に無機ガラス状又はセラミックＳＳＥにより損傷され得るものである。リチウムと同程度に又はそれよりも軟質である金属リチウム及び他の材料は、典型的なＳＳＥ電池においてＳＳＥと相互作用することにより損傷を受ける可能性がある。この損傷としては、ＳＳＥによってアノード片が除去されることを挙げることができ、これは、リチウムの反応性が高いことから危険な可能性がある。金属リチウム片がより小さくなることは、反応が起こり得る表面積が増加することを意味する。他の軟質のアルカリ金属もリチウムと同様に反応性が高い。
【００７１】
他の可能なアノード合金を次に記載する。
【００７２】
【表１】
2021521579.tif 000003
【００７３】
カソード
本明細書に記載するカソードも限定されない。これは、許容されるカソード材料であることが知られているか又は後に見出される任意の材料から作製することができる。一部の実施形態において、カソードは、硫化リチウム、リチウム・コバルト系合金、リチウム・鉄系合金、Ｌｉ・硫黄、Ｎａ・硫黄、硫黄、空気、Ｏ2、又はこれらの組合せ含むか、これらからなるか、又はこれらから基本的になるものとすることができる。
【００７４】
カソードは任意のカソード材料とすることができる。一実施形態において、カソード材料は、リチウム・コバルト系のカソード活物質（例えば、ＮＣＡ、ＣＳＧ、ＬＭＯ、ＬＦＰ、ＬＣＯ、ＮＭＣ）であってもよい。好ましい一実施形態において、カソード材料は、リチウム・硫黄又は硫化物系（コバルトを含む又は含まない）であってもよい。他の実施形態において、硫化リチウム系はＬｉ2Ｓ6を含むものであってもよい。
【００７５】
次にリチウム及びナトリウムアノード及びカソード系の一部を開示する：
【００７６】
【表２】
2021521579.tif 000004
【００７７】
ハイブリッド型固体電解質
本明細書に記載するハイブリッド型固体電解質（ＨＳＳＥ）は特に限定されない。一部の好ましい実施形態において、ＨＳＳＥは、アノード界面層及び固体電解質（ＳＳＥ）層を、この順序で備えるか、これらからなるか、又はこれらから基本的になるものとすることができる。他の実施形態において、ＨＳＳＥは、固体電解質（ＳＳＥ）層及びカソード界面層を、この順序で備えるか、これらからなるか、又はこれらから基本的になるものとすることができる。他の実施形態において、ＨＳＳＥは、アノード界面層、ＳＳＥ層、及びカソード界面層を、この順序で備えるか、これらからなるか、又はこれらから基本的になるものとすることができる。電池内において、アノード界面層はアノードとＳＳＥとの間に配置され、カソード界面層はカソードとＳＳＥとの間に配置される。
【００７８】
ハイブリッド型固体電解質（ＨＳＳＥ）が果たすことができる機能の一部として、アノードとカソードとの間のハイブリッド又は複合（ｃｏｍｐｏｓｉｔｅ）セパレータの機能が挙げられる。例えば、ＨＳＳＥは、イオンの伝導及び輸送（例えば、リチウムイオンの）を可能にする一方で、電極を物理的に分離する。一部の実施形態において、ＨＳＳＥはまた、デンドライトの成長を妨害、回避（ｅｌｉｍｉｎａｔｉｎｇ）、防止、及び／又は低減することによって電気的短絡を防止し得る。デンドライトの成長は、通常、電池の充放電サイクル（ｃｙｃｌｉｎｇ）時に発生する。ＨＳＳＥ構造はまた、一部の実施形態において、アノード、カソード、又は両者を、ＳＳＥ、特にアノード又はカソードよりも硬質であるＳＳＥによる損傷から保護し得る。一部の実施形態において、ＨＳＳＥは、電池の充放電サイクルの間、電極が膨張及び収縮（Ｌｉの移動に起因する体積変化）しても電極と良好な表面接触を維持する（イオン伝導を容易にする）ことができるように、アノード、特に平滑な金属Ｌｉアノードと、少なくとも隣接、当接、又は接触する、平滑な及び／又は展性（又は弾性）を有する面を有するべきである。ＨＳＳＥは、電池環境で安定（例えば、化学的に安定）であるべきである。ＨＳＳＥは電極と反応すべきではない。
【００７９】
本明細書における一部の実施形態によるＨＳＳＥを下記に示す。
【００８０】
（図６）は、ＨＳＳＥ（ＩＬ／ＳＳＥ／ＩＬ）の断面図を示す。
【００８１】
固体電解質
固体電解質（ＳＳＥ）は特に限定されず、固体電解質の形成に許容されることが知られているか又は見出される任意の材料から構成することができる。具体的には、固体電解質は、金属リチウム、リチウムイオン、金属ナトリウム、又はナトリウムイオン一次又は二次電池用として許容される固体電解質であることが知られている又は見出される任意の材料から構成することができる。
【００８２】
一部の好ましい実施形態において、固体電解質は高分子ＳＳＥであってもよい。例えば、高分子ＳＳＥは、その内容を参照により本明細書に援用する文献である、Ａｇｒａｗａｌ  ｅｔ  ａｌ．，Ｓｏｌｉｄ  Ｐｏｌｙｍｅｒ  Ｅｌｅｃｔｒｏｌｙｔｅｓ  Ｍａｔｅｒｉａｌｓ  Ｄｅｓｉｇｎｉｎｇ  ａｎｄ  Ａｌｌ  Ｓｏｌｉｄ−Ｓｔａｔｅ  Ｂａｔｔｅｒｙ  Ａｐｐｌｉｃａｔｉｏｎｓ：Ａｎ  Ｏｖｅｒｖｉｅｗ，Ｊｏｕｒｎａｌ  ｏｆ  Ｐｈｙｓｉｃｓ  Ｄ．Ａｐｐｌｉｅｄ  Ｐｈｙｓｉｃｓ，Ｏｃｔｏｂｅｒ  ２００８に記載されているいずれかであってもよい。Ａｇｒａｗａｌらの文献に記載されているように、高分子ＳＳＥは、従来の高分子−塩錯体又は乾燥固体高分子電解質（ＳＰＥ）、可塑化高分子−塩錯体、高分子ゲル電解質、ゴム状高分子電解質、又は従来のＳＰＥホスト中に分散されたマイクロサイズ又はナノサイズの無機（セラミック）／有機フィラー粒子を含む複合高分子電解質であってもよい。固体高分子電解質は、その内容を参照により本明細書に援用するＳｕｎ  ｅｔ  ａｌ．，Ｒｅｃｅｎｔ  Ａｄｖａｎｃｅｓ  ｉｎ  Ａｌｌ−Ｓｏｌｉｄ−Ｓｔａｔｅ  Ｒｅｃｈａｒｇａｂｌｅ  Ｌｉｔｈｉｕｍ  Ｂａｔｔｅｒｉｅｓ，  Ｎａｎｏ  Ｅｎｅｒｇｙ  ３３（２０１７）３６３−３８６にも開示されている。
【００８３】
高分子電解質は室温下でのイオン伝導性が低いという問題が知られており、これは、室温で使用されるであろう市場性のある電池を製造するために必要である。一方、高分子電解質は、可撓性及び安全性を有することから、概して好ましい。
【００８４】
本明細書に記載する一部の実施形態によれば、界面層は、高分子固体電解質又はＳＰＥのイオン伝導性の改善を助け得る。他の一部の実施形態において、本明細書に記載する界面層（特にアノード界面層）は、高分子固体電解質が、デンドライトの成長を妨害、回避、防止、及び／又は低減する能力を向上し得る。
【００８５】
他の一部の好ましい実施形態において、固体電解質は、無機ガラス状又はセラミック固体電解質である。無機ガラス状又はセラミック固体電解質の一部の例が、その内容を参照により本明細書に援用する文献である、Ｓｕｎ  ｅｔ  ａｌ．，Ｒｅｃｅｎｔ  Ａｄｖａｎｃｅｓ  ｉｎ  Ａｌｌ−Ｓｏｌｉｄ−Ｓｔａｔｅ  Ｒｅｃｈａｒｇａｂｌｅ  Ｌｉｔｈｉｕｍ  Ｂａｔｔｅｒｉｅｓ，Ｎａｎｏ  Ｅｎｅｒｇｙ  ３３（２０１７）３６３−３８６に記載されている。無機ガラス又はセラミック固体電解質材料の一部の例としては、Ｌｉ３Ｎ、ＬｉＰＯＮ、Ｌｉ２Ｓ系ガラス、ＮａＳＩＣＯＮ型酸化物、Ｌｉ０．０５−３ｘＬａ０．５＋ｘＴｉＯ３、及びＬｉ７Ｌａ３Ｚｒ２Ｏ１２が挙げられる。
【００８６】
概して、無機ガラス状又はセラミック固体電解質は、イオン伝導性が高分子固体電解質よりも高く、且つデンドライトの通過をより良好に阻むことができる。しかしながら、このようなガラス状又は結晶性ＳＳＥはまた、高分子固体電解質よりも剛性が高いか又は可撓性が低い。無機ガラス状又はセラミック固体電解質を、特により軟質のアノード又はカソード材料と一緒に使用した場合の問題として知られているのが、無機ガラス状又はセラミックＳＳＥがアノード又はカソード材料を損傷して安全上の問題を引き起こすことになるというものである。他の一部の実施形態において、本明細書に記載する界面層は、軟質のアノード又はカソード材料（例えば、金属リチウム）を無機ガラス状又はセラミックＳＳＥと一緒に使用して形成される電池の安全性を向上し得る。
【００８７】
他の一部の好ましい実施形態において、ＳＳＥは、高分子材料及び無機ガラス状又はセラミック材料を含む複合ＳＳＥである。例示的な材料が、Ｓｕｎ  ｅｔ  ａｌ．，Ｒｅｃｅｎｔ  Ａｄｖａｎｃｅｓ  ｉｎ  Ａｌｌ−Ｓｏｌｉｄ−Ｓｔａｔｅ  Ｒｅｃｈａｒｇａｂｌｅ  Ｌｉｔｈｉｕｍ  Ｂａｔｔｅｒｉｅｓ，Ｎａｎｏ  Ｅｎｅｒｇｙ  ３３（２０１７）３６３−３８６及びＡｇｒａｗａｌ  ｅｔ  ａｌ．，Ｓｏｌｉｄ  Ｐｏｌｙｍｅｒ  Ｅｌｅｃｔｒｏｌｙｔｅｓ  Ｍａｔｅｒｉａｌｓ  Ｄｅｓｉｇｎｉｎｇ  ａｎｄ  Ａｌｌ  Ｓｏｌｉｄ−Ｓｔａｔｅ  Ｂａｔｔｅｒｙ  Ａｐｐｌｉｃａｔｉｏｎｓ：Ａｎ  Ｏｖｅｒｖｉｅｗ，  Ｊｏｕｒｎａｌ  ｏｆ  Ｐｈｙｓｉｃｓ  Ｄ．Ａｐｐｌｉｅｄ  Ｐｈｙｓｉｃｓ，  Ｏｃｔｏｂｅｒ  ２００８に開示されている。本発明の他の一部の実施形態において、本明細書に記載する界面層（特にアノード界面層）は、高分子固体電解質がデンドライトの成長を妨害、回避、防止、及び／又は低減する能力を向上し得る。
【００８８】
複合ＳＳＥは、概して、高分子ＳＳＥよりも伝導性が高いが、依然として、一部の無機ガラス状又はセラミックＳＳＥよりも伝導性が低い。しかしながら、複合ＳＳＥは、概して、無機ガラス状又はセラミックＳＳＥよりも剛性が低い。一部の実施形態において、本明細書に記載する界面層は、軟質のアノード又はカソード材料（例えば、金属リチウム）をＳＳＥと組み合わせて使用して形成される電池の安全性を向上し得る。他の一部の実施形態において、この界面層は、複合ＳＳＥの、特にＳＳＥとアノードとの界面又はＳＳＥとカソードとの界面における伝導性を向上し得る。他の一部の実施形態において、本明細書に記載する界面層（特にアノード界面層）は、高分子固体電解質がデンドライトの成長を妨害、回避、防止、及び／又は低減する能力を向上し得る。
【００８９】
一部の実施形態においては、硫化物ガラス（過冷却液体）等の高弾性ＳＳＥがＳＳＥとして好ましい。他の好ましい実施形態において、好ましいＳＳＥは、等方性ＳＳＥ（三次元的な伝導性を有する）である。他の実施形態において、好ましいＳＳＥは等方性、高強度、及び弾性を有するＳＳＥである。
【００９０】
本明細書における使用に許容される他の一部のＳＳＥは、その内容を参照により本明細書に援用する、次に示すＫｅｒｍａｎ  ｅｔ  ａｌ．ＪＥＳ  １６７（７）Ａ１７３１−Ａ１７４Ａ（２０１７）からの表に記載されている。
【００９１】
【表３−１】
2021521579.tif 000005
【表３−２】
2021521579.tif 000006
【表３−３】
2021521579.tif 000007
【００９２】
【表３−４】
2021521579.tif 000008
【００９３】
*非晶性
+活性カソード粒子の保護被覆を利用
PEO: ポリ(エチレンオキシド); PVdF ポリ(二フッ化ビニリデン); SPEEK: スル
ホン化ポリ(エーテルエーテルケトン); NCA: LiNixCoyAl(1-x-y)O2; LFP: LiFePO4;L
CO: LiCoO2; NMC: LiNixMnyCo(1-x-y)O2;LTO: Li4Ti5O12; LMO: LiNixMn2-xO4; LFMO: L
i2FeMn3O8; 活物質比率100%は薄膜電極であることを示していることに留意された
い。
【００９４】
他の実施形態において、ＳＳＥは任意の材料とすることができるが、一部の実施形態においては、好ましくは、高分子又はゲル電解質ではない（当業者に理解されているもの、例えば、Ｗｉｋｉｐｅｄｉａ−Ｅｌｅｃｔｒｏｌｙｔｅ／ｓｏｌｉｄ  ｅｌｅｃｔｒｏｌｙｔｅ、Ｌｉｎｄｅｎ（ｅｄ），Ｈａｎｄｂｏｏｋ  ｏｆ  Ｂａｔｔｅｒｉｅｓ，２ｎｄ  ｅｄｉｔｉｏｎ，ＭｃＧｒａｗ−Ｈｉｌｌ，Ｉｎｃ．１９９５，ｐａｇｅ  ３６．２０以下参照；Ｂｅｓｅｎｈａｒｄ（ｅｄｉｔｏｒ），Ｈａｎｄｂｏｏｋ  ｏｆ  Ｂａｔｔｅｒｙ  Ｍａｔｅｒｉａｌｓ，Ｗｉｌｅｙ−ＶＣＨ，１９９９，ｐａｇｅｓ  ５５７以下参照；Ａｒｏｒａ／Ｚｈａｎｇ，Ｂａｔｔｅｒｙ  Ｓｅｐａｒａｔｏｒｓ，Ｃｈｅｍ．Ｒｅｖ，１０４，ｐａｇｅｓ  ４４４１−４４４２；Ｚｈａｎｇ，Ｓ，Ａ  Ｒｅｖｉｅｗ  ｏｆ  ｔｈｅ  Ｓｅｐａｒａｔｏｒｓ  ｏｆ  Ｌｉｑｕｉｄ  Ｅｌｅｃｔｒｏｌｙｔｅ  Ｌｉ−ｉｏｎ  Ｂａｔｔｅｒｉｅｓ，Ｊ．Ｐｏｗｅｒ  Ｓｏｕｒｃｅｓ  １６４（２００７）ｐａｇｅ  ３６１を参照されたい）。ＳＳＥは、乾燥電解質（又は乾燥高分子電解質）及び／又は固体セラミック電解質及び／又は有機イオン性柔粘性結晶であってもよい。この種の乾燥電解質は、通常、高い比誘電率を有する。乾燥電解質としては、例えば：ポリエチレンオキシド（ＰＥＯ）、ポリメタクリル酸メチル（ＰＭＭＡ）、ポリホスファゼン、及びシロキサンを挙げることができる。好ましい一実施形態において、乾燥電解質はＰＥＯであってもよい。固体セラミック電解質（又はガラス状−セラミック電解質）を用いると、イオンが格子内の空孔又は格子間空間又は空隙を介してセラミック相内に移行することができる。有機イオン性柔粘性結晶は、運動可能なイオンが配向的又は回転的に無秩序な状態にあるが、それらの中心は結晶構造内の秩序化された位置にある、メソフェーズ（即ち、液体及び固体の中間の物質状態）を呈する種類の有機塩となり得る。このような結晶は、融点未満で１以上の固体−固体相転移が起こることに起因して様々な無秩序形態をとり、したがって、柔粘性及び良好な機械的柔軟性を有することに加えて、電極−電解質界面の接触も向上している。特に、ブレンステッド酸からブレンステッド塩基へのプロトン移動により形成される固体プロトン性有機塩であるプロトン性有機イオン性柔粘性結晶（ＰＯＩＰＣ）は、実質的に溶融状態にあるプロトン性イオン性液体である。このような結晶の例としては、１，２，４−トリアゾリウムパーフルオロブタンスルホネート及びイミダゾリウムメタンスルホネートを挙げることができる。
【００９５】
アノード界面層
本明細書に記載するアノード界面層は特に限定されない。一部の実施形態において、アノード界面層は、高分子ＳＳＥのイオン伝導性の低さや、金属リチウム又は金属ナトリウム等の軟質のアノード材料を損傷する可能性のある無機ガラス状又はセラミックＳＳＥの硬度等の上に述べた従来のＳＳＥの問題の一部に対処することができる。
【００９６】
一部の実施形態において、アノード界面層は、次に示す特性の少なくとも一部を有する：抵抗が低い、衝撃吸収材として作用することができる、イオン伝導性を示す、電気絶縁性を示す、ＳＳＥよりも軟質である等。
【００９７】
一部の実施形態において、アノード界面層は、次に示すもの：ハロゲン化リチウム又はハロゲン化ナトリウムフィルム；液体、ゲル、又は高分子電解質を有する多孔性ポリマーフィルム又は膜；液体、ゲル、又は高分子電解質を有するセラミック層；液体、ゲル、又は高分子電解質を有しないポリマーフィルム；及びこれらの組合せからなる群から選択される少なくとも１種であってもよい。一部の実施形態において、界面層は、２以上の層、例えば、電解質を有しないポリマーフィルム（又はベースフィルム）及び液体、ゲル、又は高分子電解質を有するセラミック層を備えていてもよい。
【００９８】
一部の実施形態において、アノード界面層は、アノードの表面、ＳＳＥの表面、又はアノードの表面及びＳＳＥの表面の両方、の少なくとも１つの上に形成される。一部の実施形態において、アノード界面層は、アノード又はＳＳＥの表面に直接形成してもよく、他の実施形態においては、アノード表面又はＳＳＥ表面とアノード界面層の表面との間に形成される１以上の介在層が存在してもよい。界面層がどのように形成されたかに関わらず、結果として得られる電池において、アノード界面層は、アノードとＳＳＥとの間にある。
【００９９】
一部の実施形態において、アノード界面層は、ハロゲン化リチウム又はハロゲン化ナトリウムを含むか、これらからなるか、又はこれらから基本的になるフィルムであってもよいし、或いは少なくとも１つの該フィルムを備えていてもよい。例えば、一部の好ましい実施形態において、アノード界面層は、ハロゲン化リチウム（ヨウ化リチウム等）を含むか、これらからなるか、又はこれらから基本的になるフィルムであってもよいし、或いは少なくとも１つの該フィルムを備えていてもよい。ハロゲン化リチウムは、イオン伝導性及び電気絶縁性の両方を有することから、好ましい材料である。したがって、アノード界面層は、ヨウ化リチウム等（この材料がハロゲン化ナトリウム又はハロゲン化リチウムであるかに関わらず）の、イオン伝導性（例えば、リチウムイオンに対し）及び電気絶縁性の両方を有する任意の材料を含むか、これらからなるか、又はこれらから基本的になるフィルムであってもよいし、或いは少なくとも１つの該フィルムを備えていてもよい。
【０１００】
一部の好ましい実施形態において、ハロゲン化リチウム又はハロゲン化ナトリウムを含むアノード界面層は、本明細書に記載するＨＳＳＥにおいて、無機ガラス状又はセラミックＳＳＥと対で用いられる。ハロゲン化リチウム又はハロゲン化ナトリウムを含有するアノード界面層は、軟質のアノード材料（例えば、リチウム）の、無機ガラス状又はセラミックＳＳＥによる損傷を防ぐ衝撃吸収材として作用し得る。
【０１０１】
一部の実施形態において、アノード界面層は、ポリマーフィルムであるか又はポリマーフィルムを含む。一部の実施形態において、ポリマーフィルムは、非多孔性、多孔性、微多孔性、マクロ多孔性、又はナノ多孔性である。ポリマーフィルムが非多孔性である実施形態において、フィルムは好ましくはイオン伝導性である。例えば、ポリマーフィルムは、ＰＶＤＦポリマー又はＰＶＤＦ：ＨＦＰコポリマーから作製されているか、これらを含むか、これらからなるか、又はこれらから基本的になるものであってもよい。他の好ましい実施形態において、ポリマーフィルムは微多孔性であり、ポリオレフィン（例えば、ＰＥ、ＰＰ）、ポリアミジエス（ｐｏｌｙａｍｄｉｅｓ）（例えば、ナイロン）、又はポリエステル（例えば、ＰＥＴ）、及びこれらの組合せ等のポリマーから作製されている。一部の好ましい実施形態において、ポリマーフィルムは、良好な圧縮性及び回復性（多数回のサイクルに亘る良好な復元性）を有する、ノースカロライナ州シャーロット（Ｃｈａｒｌｏｔｔｅ，ＮＣ）のＣｅｌｇａｒｄ，ＬＬＣにより製造されているＣｅｌｇａｒｄ（登録商標）乾式ポリオレフィンフィルム又は膜、特に、ポリプロピレン（ＰＰ）フィルム又は多層ＰＰ及び／若しくはＰＥフィルムである。
【０１０２】
一部のより好ましい実施形態において、本明細書に記載するポリマーフィルムを含むアノード界面層は、本明細書に記載するＨＳＳＥにおいて、無機ガラス状又はセラミックＳＳＥと対で用いられる。ポリマーフィルムを含む界面層は、軟質のアノード材料（例えば、リチウム）の、無機ガラス状又はセラミックＳＳＥによる損傷を防ぐ衝撃吸収材として作用することも、電解質貯留器として作用し、コンダクタンスを向上することも、軟質のアノードを保護することにより安全性を向上することも、又はこれらの組合せも可能である。ポリマーフィルムを含む界面層はまた、デンドライトを低減、防止、又は妨害し得る。
【０１０３】
他の実施形態において、アノード界面層は、液体、ゲル、又は高分子電解質を有する本明細書に記載するポリマーフィルムであるか、又は該ポリマーフィルムを含む。電解質は、ポリマーフィルムにコーティングするか、浸漬するか、又は含浸させてもよい。ポリマーフィルムが多孔性である実施形態において、電解質は、細孔を充填、被覆、又は充填及び被覆の両方を行うことができる。
【０１０４】
一部の実施形態において、高分子、ゲル、又は液体電解質を有するポリマーフィルムの使用は、ＳＳＥのイオン伝導性がより低い場合に、電解質がイオン伝導性を改善することになるため、好ましい。
【０１０５】
他の一部の好ましい実施形態において、アノード界面層は、セラミック層であるか又はセラミック層を備える。セラミック層は、バインダー中に分散されたマイクロサイズ又はナノサイズの粒子を含むか、これらからなるか、又はこれらから基本的になるものであってもよい。粒子は耐熱性粒子であってもよく、バインダーは高分子バインダーであってもよい。
【０１０６】
一部の実施形態において、セラミック層は、単独でアノード界面層として使用してもよく、他の実施形態において、セラミック層は、固体、ゲル、又は高分子電解質でコーティングするか、又は浸漬するか、又は含浸してもよい。他の実施形態において、セラミック層は、本明細書に記載するようにポリマーフィルムにコーティングしてもよく、他の実施形態においては、ポリマーフィルムでコーティングしたセラミックを、電解質に浸漬するか、又は含浸させるか、又はコーティングしてもよく、この電解質が充填された複合体をアノード界面層として使用してもよい。
【０１０７】
一部の実施形態においては、ポリマーフィルムを有する又は有しない、及び電解質を有する又は有しないセラミック層を界面層として使用することにより、デンドライトが低減、防止、又は妨害され得る。一部の実施形態においては、電解質を添加することによりイオン伝導性が向上する。電解質を有するセラミック層は、好ましくは、イオン伝導性がより低い、高分子ＳＳＥ等のＳＳＥと一緒に使用される。
【０１０８】
セラミック層のバインダー及び粒子について以下に更に詳細に述べる。
【０１０９】
高分子バインダーは、ポリマー、オリゴマー、又はエラストマー材料の少なくとも１種を含むか、これらからなるか、又はこれらから基本的になり、これらは特に限定されない。本開示と矛盾しない任意のポリマー、オリゴマー、又はエラストマー材料を使用することができる。バインダーは、イオン伝導性、半伝導性、又は非伝導性であってもよい。リチウムポリマー電池又は固体電解質電池に使用することが提案されている任意のゲル形成性ポリマーを使用することができる。例えば、高分子バインダーは、ポリラクタムポリマー、ポリビニルアルコール（ＰＶＡ）、ポリアクリル酸（ＰＡＡ）、ポリ酢酸ビニル（ＰＶＡｃ）、カルボキシメチルセルロース（ＣＭＣ）、イソブチレンポリマー、アクリル樹脂、ラテックス、アラミド、又はこれらの材料の任意の組合せから選択される少なくとも１種、又は２種、又は３種等を含んでいてもよい。
【０１１０】
一部の好ましい実施形態において、高分子バインダーは、ポリラクタムポリマーを含むか、これらからなるか、又はこれらから基本的になる、ラクタムから誘導されたホモポリマー、コポリマー、ブロックポリマー、又はブロックコポリマーである。一部の実施形態において、高分子材料は、式（１）：
【０１１１】
【化１】
2021521579.tif 000009
【０１１２】
に従うホモポリマー、コポリマー、ブロックポリマー、又はブロックコポリマーを含む。
【０１１３】
（式中、Ｒ1、Ｒ2、Ｒ3、及びＲ4は、アルキル又は芳香族置換基であってもよく、Ｒ5は、アルキル置換基、アリール置換基、又は縮合環を含む置換基であってもよく；好ましいポリラクタムは、ホモポリマー又はコポリマーとすることができ、共重合している基Ｘは、ビニル、置換若しくは無置換のアルキルビニル、ビニルアルコール、酢酸ビニル、アクリル酸、アクリル酸アルキル、アクリロニトリル、無水マレイン酸、マレイン酸イミド、スチレン、ポリビニルピロリドン（ＰＶＰ）、ポリビニルバレロラクタム、ポリビニルカプロラクタム（ＰＶＣａｐ）、ポリアミド、又はポリイミドから誘導されたものであってもよく；ｍは、１〜１０の間、好ましくは２〜４の間の整数であってもよく、ｌ対ｎの比は、０≦ｌ：ｎ≦１０又は０≦ｌ：ｎ≦１となるものである）。一部の好ましい実施形態において、ラクタムから誘導されたホモポリマー、コポリマー、ブロックポリマー、又はブロックコポリマーは、ポリビニルピロリドン（ＰＶＰ）、ポリビニルカプロラクタム（ＰＶＣａｐ）、及びポリビニル−バレロラクタムからなる群から選択される少なくとも１種、少なくとも２種、又は少なくとも３種である。
【０１１４】
好ましい実施形態において、ラクタムから誘導されたコポリマーブロックコポリマーは、その主鎖内に、少なくとも２本のコポリマー鎖又はブロックコポリマー鎖の間に架橋を生成することができる基を含む。例えば、この基は、エポキシド基又はアルキルアミンとであってもよい。少なくとも２本のコポリマー鎖又はブロックコポリマー鎖の間に架橋を生成することができる基がエポキシドである場合、エポキシドは、エポキシド化反応により架橋を生成する。一部の実施形態においては触媒の添加が必要である。例えば、少なくとも２本のコポリマー鎖又はブロックコポリマー鎖の間に架橋を生成することができる基がエポキシドである場合、アルキルアミン基を含む触媒を添加してもよく、この基がアルキルアミンである場合は、エポキシドを含む触媒を添加してもよい。本段落に記載するコポリマー又はブロックコポリマーは、上の図（１）に示す構造を有することができ、式中、Ｘは、少なくとも２本のコポリマー鎖又はブロックコポリマー鎖の間に架橋を生成することができる基、例えば、エポキシド又はアルキルアミン含有基である。本段落に記載するラクタムから誘導されたコポリマーブロックコポリマーの一実施形態を次に示す：
【０１１５】
【化２】
2021521579.tif 000010
【０１１６】
上述のラクタムから誘導されたコポリマーブロックコポリマーにより生成する少なくとも２本のコポリマー鎖又はブロックコポリマー鎖の間の架橋の例を次に示す。
【０１１７】
【化３】
2021521579.tif 000011
【０１１８】
直前に示した略図において、高分子鎖はＰＶＰ鎖であり、したがって、直前に示した略図のＲ1、Ｒ2、Ｒ3、Ｒ4、及びＲ5は水素であり、Ｙは２である。少なくとも２本のコポリマー鎖又はブロックコポリマー鎖の間に架橋を生成することができる基をその主鎖内に含む、ラクタムから誘導されたコポリマー又はブロックコポリマーを使用することにより、結果として得られるコーティング層の熱安定性を向上させ、電解質の安定性を向上させ、濡れ性を向上させ、ＣＶ性能を向上させることができる。
【０１１９】
他の好ましい実施形態において、高分子バインダーは、ポリビニルアルコール（ＰＶＡ）を含むか、これらからなるか、又はこれらから基本的になる。ＰＶＡを使用することにより、低反り性コーティング層が生成し得、これは、このコーティング層が適用される基材が安定且つ平坦なままにするのを助け、例えば、基材の反り防止を助ける。特に低反り性が所望される場合は、ＰＶＡを、本明細書に記載する他の任意のポリマー、オリゴマー、又はエラストマー材料と組み合わせて添加してもよい。
【０１２０】
他の好ましい実施形態において、高分子バインダーは、アクリル樹脂を含むか、これらからなるか、又はこれらから基本的になるものであってもよい。アクリル樹脂の種類は特に限定されず、本明細書に述べる目標、例えば、安全性が向上した電池セパレータの作製に使用することができる新規な及び改良されたコーティング組成物を提供するという目標に対し不利にならないであろう任意のアクリル樹脂とすることができる。例えば、アクリル樹脂は、ポリアクリル酸（ＰＡＡ）、ポリメタクリル酸メチル（ＰＭＭＡ）、ポリアクリロニトリル（ＰＡＮ）、及びポリアクリル酸メチル（ＰＭＡ）からなる群から選択される少なくとも１種又は２種又は３種又は４種とすることができる。
【０１２１】
他の好ましい実施形態において、高分子バインダーは、カルボキシメチルセルロース（ＣＭＣ）、イソブチレンポリマー、ラテックス、又はこれらの任意の組合せを含むか、これらからなるか、又はこれらから基本的になるものであってもよい。これらは単独で添加してもよいし、或いは他の任意の好適なオリゴマー、ポリマー、又はエラストマー材料と一緒に添加してもよい。
【０１２２】
一部の実施形態において、高分子バインダーは、水のみ、水性（ａｑｕｅｏｕｓ）若しくは水系（ｗａｔｅｒ−ｂａｓｅｄ）溶媒、又は非水性溶媒である溶媒を含んでいてもよい。溶媒が水である場合、一部の実施形態において、他の溶媒は存在しない。水性又は水系溶媒は、水を大半部分（５０％超）、水を６０％超、水を７０％超、水を８０％超、水を９０％超、水を９５％超、又は水を９９％超であるが１００％未満含んでいてもよい。水性又は水系溶媒は、水に加えて、極性又は無極性有機溶媒を含んでいてもよい。非水性溶媒は特に限定されず、本出願に述べた目標に適合する任意の極性又は無極性有機溶媒とすることができる。一部の実施形態において、高分子バインダーは、溶媒を微量のみ含み、他の実施形態においては、溶媒を５０％以上、場合によっては６０％以上、場合によっては７０％以上、場合によっては８０％以上等で含む。
【０１２３】
コーティング組成物中の耐熱性粒子対高分子バインダーの比は、一部の実施形態において、５０：５０〜９９：１であり、他の実施形態において、７０：３０〜９９：１又は９０：１０〜９８：２であり、更なる実施形態において、９０：１０〜９９：１である。この比は、耐熱性粒子の高分子バインダーによる被覆率に影響する。例えば、耐熱性粒子対高分子バインダーの比がより低ければ、耐熱性粒子のバインダーによる被覆率がより高くなり（例えば、図７の右側に示すように）、耐熱性粒子対高分子バインダーの比がより高ければ、耐熱性粒子の被覆率は、例えば、図の左側に示すようにより低くなる。
【０１２４】
好ましい実施形態において、耐熱性粒子の少なくとも１種は、高分子バインダーで被覆されているか又は部分的に被覆されている。例えば、一部の実施形態において、耐熱性粒子の少なくとも１種の表面積の（又は耐熱性粒子全体の表面積の）０．０１〜９９．９９％がバインダーにより被覆されている。一部の実施形態において、組成物中の耐熱性粒子の総表面積の０．０１〜９９．９９％が高分子バインダーにより被覆されている。
【０１２５】
他の態様においては、本明細書に記載するコーティング組成物に耐熱性粒子が添加される。これらの耐熱性粒子のサイズ、形状、化学組成は特に限定されない。耐熱性粒子は有機材料、無機材料、例えばセラミック材料、又は無機及び有機材料の両方を含む複合材料、２種以上の有機材料、及び／又は２種以上の無機材料を含むものであってもよい。
【０１２６】
一部の実施形態において、耐熱性とは、粒子を構成する材料（これは、２種以上の異なる材料から構成される複合材料を含んでいてもよい）が、例えば、２００℃の温度で物理的変化、例えば変形が実質的に起こらないことを意味する。例示的な材料として、酸化アルミニウム（Ａｌ2Ｏ3）、二酸化ケイ素（ＳｉＯ2）、グラファイト等が挙げられる。
【０１２７】
本明細書に開示する耐熱性粒子を形成するために使用することができる無機材料の非限定的な例は次に示す通りである：酸化鉄、二酸化ケイ素（ＳｉＯ2）、酸化アルミニウム（Ａｌ2Ｏ3）、ベーマイト（Ａｌ（Ｏ）ＯＨ）、二酸化ジルコニウム（ＺｒＯ2）、二酸化チタン（ＴｉＯ2）、硫酸バリウム（ＢａＳＯ4）、チタン酸バリウム（ＢａＴｉＯ3）、窒化アルミニウム、窒化ケイ素、フッ化カルシウム、フッ化バリウム、ゼオライト、アパタイト、カオリン（ｋａｏｌｉｎｅ）、ムライト、スピネル、橄欖石、雲母、二酸化スズ（ＳｎＯ2）、酸化インジウムスズ、遷移金属の酸化物、及びこれらの任意の組合せ。
【０１２８】
本明細書に開示する耐熱性粒子の形成に使用することができる有機材料の非限定的な例は次に示す通りである：ポリイミド樹脂、メラミン樹脂、フェノール樹脂、ポリメタクリル酸メチル（ＰＭＭＡ）樹脂、ポリスチレン樹脂、ポリジビニルベンゼン（ＰＤＶＢ）樹脂、カーボンブラック、グラファイト、及びこれらの任意の組合せ。
【０１２９】
耐熱性粒子は、円形、不規則形状、薄片等であってもよい。耐熱性材料の平均粒子径は、０．０１〜５ミクロン、０．０３〜３ミクロン、０．０１〜２ミクロン等の範囲にある。
【０１３０】
上に述べたように、好ましい実施形態において、本明細書に記載するコーティング組成物に添加される耐熱性粒子の少なくとも１種は高分子バインダーで被覆又は部分的に被覆されている。他の実施形態において、耐熱性粒子は（高分子バインダーで被覆又は部分的に被覆されていることに加えて、又はそれに替えて）、相溶化剤、例えば、粒子の高分子バインダーとの相溶性をより高くする材料で被覆又は部分的に被覆されている。概して、耐熱性粒子は、本明細書に述べた目標と矛盾しない任意の形で被覆されていてもよいし、或いは無被覆であってもよい。
【０１３１】
コーティング組成物は、（ａ）架橋剤、（ｂ）低温シャットダウン剤（ｓｈｕｔｄｏｗｎ  ａｇｅｎｔ）、（ｃ）接着剤、（ｄ）増粘剤、（ｅ）摩擦低減剤、及び（ｆ）高温シャットダウン剤の少なくとも１種、又は２種、又は３種等を含む。
【０１３２】
カソード界面層
任意選択的に提供されるカソード界面層は特に限定されない。任意選択的に提供されるカソード界面層の選択肢はアノード界面層の選択肢と同一であり、カソード界面層は、アノード界面層と同一の機能の多く、例えば、衝撃吸収材としての作用及びイオン伝導性の向上を提供することができる。
【０１３３】
アノード界面層と同様に、カソード界面層は、カソードの表面、ＳＳＥの表面、又はカソードの表面及びＳＳＥの表面の両方、の少なくとも１つの上に形成することができる。一部の実施形態において、カソード界面層は、表面に直接形成され、他の実施形態においては、カソード又はＳＳＥの表面と界面層との間に形成される介在層が存在する。界面層がどのように形成されるかに関わらず、最終電池において、カソード界面層は必ずＳＳＥとカソードとの間にある。
【０１３４】
ハイブリッド型固体電解質
本発明のハイブリッド型固体電解質（ＨＳＳＥ）は特に限定されない。ＨＳＳＥは本明細書に記載する通りである。ＨＳＳＥは、ＳＳＥの表面に少なくともアノード界面層を設けることによって、電池の残部とは別個に製造してもよい。アノード界面層は本明細書に記載する通りである。好ましい一部の実施形態においては、アノード界面をＳＳＥの表面に直接設けてもよく、他の実施形態においては、ＳＳＥとアノード界面層との間に介在層を設けてもよい。可能性のある介在層の一例は、接着層である。
【０１３５】
組み立てを行った後、別個に作製され販売されているＨＳＳＥを、電池、例えば、アノードに面しているアノード界面及びカソードに面しているカソード界面層を有する本明細書に記載する電池内に配置してもよい。一部の実施形態においては、カソード界面層及びアノード界面層を、それぞれ、カソード表面及びアノード表面にも適用してもよい。ＨＳＳＥのアノード及びカソード材料に使用されるものと同一の材料を使用してアノード及びカソード上に層を形成することにより、アノードとＨＳＳＥとの間及びカソードとＨＳＳＥとの間の接着性を向上することができる。
【０１３６】
車両、貯蔵システム、又はデバイス
本明細書に記載する電池及びＨＳＳＥは、電気自動車、トラック、オートバイ、スクーター等を含む任意の電池ムジュール（ｍｕｄｕｌｅ）又は電池パック、車両、貯蔵システム、又はデバイスに搭載することができる。これらの電池及びＨＳＳＥの使用は特に限定されない。
【０１３７】
ＨＳＳＥの作製方法
本明細書に記載するＨＳＳＥを形成するための方法は特に限定されない。一部の実施形態において、この方法は、アノード界面層をＳＳＥの表面に形成することを含むか、これらからなるか、又はこれらから基本的になるものであってもよい。アノード界面層及びＳＳＥは特に限定されず、本明細書に記載する任意のＳＳＥ又はアノード界面層とすることができる。一部の好ましい実施形態において、アノード界面層はＳＳＥの表面に直接形成される、即ち、それらの間に介在層は形成されない。他の実施形態において、この方法は、ＳＳＥとアノード界面層との間に介在層を形成する工程を含んでいてもよい。
【０１３８】
他の好ましい実施形態においては、カソード界面層もＳＳＥの表面に形成される。カソード界面層は特に限定されず、本明細書に記載する任意のカソード界面層とすることができる。アノード界面層及びカソード界面層はＳＳＥ上に任意の順序で形成することができる。アノード界面層及びカソード界面層は、ＳＳＥの相対する面に形成されるので、アノード界面層が最初に形成される場合、カソード界面層はその反対側に形成される。カソード界面層が最初に形成される場合、アノード界面層はその反対側に形成される。一部の好ましい実施形態において、カソード界面層はＳＳＥの表面に直接形成されるが、他の実施形態においては、ＳＳＥの表面とカソード界面層との間に介在層を形成してもよい。
【０１３９】
ＨＳＳＥは、例えば、改良された全固体電池に使用するために製造及び販売してもよい。例えば、これは、本明細書に記載する改良された全固体電池に使用することができる。電池内では、ＨＳＳＥのアノード界面層はアノードに面することができ、カソード界面層はカソードに面することができる。
【０１４０】
ＨＳＳＥの作製方法は追加の工程を含んでもよい。例えば、ＨＳＳＥが使用前に輸送又は保管される場合は、ＨＳＳＥを保護する追加の工程。
【０１４１】
改良された全固体電池の作製方法
改良された全固体電池を形成するための方法は特に限定されない。一部の実施形態において、形成される改良された全固体電池は、本明細書に記載する改良された全固体電池である。
【０１４２】
一部の実施形態において、改良された全固体電池を形成するための方法は、アノード、カソード、及びＳＳＥを準備することと、次いでアノード界面層を、アノード表面、ＳＳＥ表面、又はアノード表面及びＳＳＥ表面の両方の少なくとも１つに形成することとを、含むか、これらからなるか、又はこれらから基本的になるものであってもよい。一部の好ましい実施形態において、アノード界面層は、アノード表面、ＳＳＥ表面、又はアノード表面及びＳＳＥ表面の両方に直接形成される。他の実施形態においては、介在層が、界面層と、アノード、ＳＳＥ、又はアノード及びＳＳＥの両方の少なくとも１つの表面との間に形成される。
【０１４３】
一部の実施形態において、この方法は、カソード界面層を、カソード表面、ＳＳＥ表面、又はカソード表面及びＳＳＥ表面の少なくとも１つの上に形成する更なる工程を含む。一部の好ましい実施形態において、カソード界面層は、カソード表面、ＳＳＥ表面、又は両方に直接形成される。他の実施形態においては、介在層が設けられる。
【０１４４】
カソード界面層が設けられる場合、アノード界面層及びカソード界面層を形成する順序は必ずしも重要ではない。アノード界面層及びカソード界面層が両方共ＳＳＥ上に形成される場合、これらはその相対する面に形成される。唯一重要な事項は、最終電池において、アノード界面層はアノードとＳＳＥとの間に形成され、カソード界面層はカソードとＳＳＥとの間に形成されることである。
【０１４５】
電池を形成するための方法は、機能する（ｆｕｎｃｔｉｏｎｉｎｇ）電池を形成するために必要な任意の追加の工程に加えて、上述の工程のいずれか又は全てを含むか、これらからなるか、又はこれらから基本的になるものであってもよい。機能する電池とは、任意の長さの時間に亘り電力を提供するものである。
【０１４６】
自己修復（Ｓｅｌｆ−ｈｅａｌｉｎｇ）ＳＳＥ／Ｉｎ−ｓｉｔｕ  ＨＳＳＥ
少なくとも１つの実施形態において、ガラス状ＳＳＥは、ＬｉＩを含む自己修復ＳＳＥ（Ｌｉ及びＩはガラス状ＳＳＥ中でそのイオン形態であるＬ+、Ｉ-で含まれるため）となり得る。Ｉ-は、金属Ｌｉアノードと反応して表面でＬｉＩを形成するであろう。ＬｉＩはＳＳＥよりも軟質であり、電気絶縁性及びイオン伝導性を有する。このｉｎ−ｓｉｔｕ  Ｌｉｌにより、ＨＳＳＥが形成される（Ｌｉｌ／ＳＳＥ）。
【０１４７】
ＨＳＳＥ／電解質抑制（Ｅｌｅｃｔｒｏｌｙｔｅ  Ｓｕｐｐｒｅｓｓｉｎｇ）技術／ＨＳＳＥ＋電解質抑制技術
上述のＨＳＳＥ性能及び改良されたＳＳＥ電池の性能は、デンドライト形成を更に阻止するための電解質抑制技術（例えば、Ｖを０．０２に変化させる電解質添加剤）を追加することにより、更に向上させることができる。
【０１４８】
本発明の様々な目的を果たすための本発明の様々な実施形態を説明してきた。これらの実施形態は本発明の原理を単に例示するものであることを認識すべきである。本発明の主旨及び範囲から逸脱しない多くの修正及び適合が当業者に容易に明らかになるであろう。
【０１４９】
本発明は、本発明の主旨及び必須の属性から逸脱することなく他の形態で実施することができ、したがって、本発明の範囲を示すものとして、上記明細書ではなく、添付の特許請求の範囲を参照すべきである。改良されたセパレータ、改良されたセラミックコーティング、改良されたアノード、及び同種のものも想定されている。
【図１】
2021521579.tif 000012
【図２】
2021521579.tif 000013
【図３】
2021521579.tif 000014
【図４】
2021521579.tif 000015
【図５】
2021521579.tif 000016
【図６】
2021521579.tif 000017
【図７】
2021521579.tif 000018
【図８】
2021521579.tif 000019
【図９】
2021521579.tif 000020
【国際調査報告】
2021521579.tif 000021
2021521579.tif 000022